(57)【要約】  特徴的な非連続的接着剤パターンを有する接着剤層によって一緒に結合された第一のテキスタイルおよび機能性フィルム層を含む積層物品が提供される。非連続的接着剤パターンは、接着剤フリーまたは実質的に接着剤フリーである領域を作り出し、それによって、積層体がそれらの領域で選択的に屈曲することが可能となる。接着剤領域は、非接着剤領域と共に、積層体の表面に視認可能なパターンを作り出す。第二のテキスタイルが、第一のテキスタイルとは反対側にて、機能性フィルム層と結合されてよい。第一のテキスタイルまたはフィルム層は、弾性、収縮性、または伸長可能であってよい。そのような実施形態では、非接着剤領域に相当する積層体の持ち上がった部分、および接着剤領域に相当する湾曲した部分が視認可能である。積層物品は、防水性、防液体性、通気性、および美的に優れており、堅さの低減、断熱特性の改善、伸縮特性の改善、および物品の屈曲に付随する音の低減を示す。【選択図】図１
2015512347.tif 000002
【特許請求の範囲】
【請求項１】
機能性フィルム層；
第一のテキスタイル；ならびに
前記機能性フィルム層および前記第一のテキスタイルを結合する第一の接着剤層であって、前記第一の接着剤層は、接着剤領域、および実質的に接着剤フリーである領域を含有し、ここで、前記実質的に接着剤フリーである領域は、前記接着剤領域間の空間を占めている、第一の接着剤層、
を含む積層物品であって、
ここで、前記接着剤領域は、少なくとも１つの特徴的形状を有し、前記少なくとも１つの形状は、２回以上繰り返され、および
ここで、前記積層物品は、前記実質的に接着剤フリーである領域で選択的に屈曲する、
積層物品。
【請求項２】
前記実質的に接着剤フリーである領域が、前記接着剤領域の輪郭を描く持ち上がった視認可能な部分を形成する、請求項１に記載の積層物品。
前記持ち上がった部分における前記機能性フィルム層と前記第二のテキスタイルとの間。
【請求項３】
前記実質的に接着剤フリーである領域が、約２ｍｍよりも大きい幅を有する、請求項１に記載の積層物品。
【請求項４】
前記実質的に接着剤フリーである領域が、前記接着剤領域の輪郭を描く持ち上がった視認可能部分を形成する、請求項１に記載の積層物品。
【請求項５】
前記第一のテキスタイルとは反対側にて、第二の接着剤層によって前記機能性フィルム層と結合された第二のテキスタイルをさらに含み、ここで、前記積層物品は、前記接着剤領域によって定められる前記積層物品の部分に、前記機能性フィルム層と前記第二のテキスタイルとの間に配置されるエアギャップをさらに含む、請求項１に記載の積層物品。
【請求項６】
前記接着剤領域の少なくとも１つが、複数の接着剤ドットを含有する、請求項１に記載の積層物品。
【請求項７】
前記複数の接着剤ドットが、実質的に同じサイズを有する、請求項６に記載の積層物品。
【請求項８】
前記複数の接着剤ドットのサイズが異なっている、請求項６に記載の積層物品。
【請求項９】
前記機能性フィルム層が、フルオロポリマーである、請求項１に記載の積層物品。
【請求項１０】
前記第一のテキスタイルとは反対側にて、第二の接着剤層によって前記機能性フィルム層と結合された第二のテキスタイルをさらに含む、請求項１に記載の積層物品。
【請求項１１】
前記接着剤領域の湾曲部の半径が、約２ｍｍから約５０ｍｍである、請求項１に記載の積層物品。
【請求項１２】
前記実質的に接着剤フリーである領域の曲げ弾性率が、前記接着剤領域の曲げ弾性率よりも少なくとも２０％低い、請求項１に記載の積層物品。
【請求項１３】
前記積層物品内の前記接着剤領域の被覆面積パーセントが、少なくとも３０％である、請求項１に記載の積層物品。
【請求項１４】
機能性フィルム層；
第一のテキスタイル；ならびに
前記機能性フィルム層および前記第一のテキスタイルを結合する第一の接着剤層であって、前記第一の接着剤層は、第一の接着剤領域および第二の接着剤領域を含有する、第一の接着剤層、
を含む積層物品であって、
ここで、前記第一の接着剤領域は、前記第二の接着剤領域中に存在する接着剤の量よりも多い量の接着剤を含有し、および
ここで、前記積層物品は、前記第一の接着剤領域における曲げ弾性率よりも低い前記第二の接着剤領域における曲げ弾性率を有する、
積層物品。
【請求項１５】
前記第一のテキスタイルとは反対側にて、第二の接着剤層によって前記機能性フィルム層と結合された第二のテキスタイルをさらに含む、請求項１４に記載の積層物品。
【請求項１６】
前記第二の接着剤領域が、実質的に接着剤フリーである、請求項１４に記載の積層物品。
【請求項１７】
連続する前記第一の接着剤領域間の距離が、約２ｍｍよりも大きい、請求項１４に記載の積層物品。
【請求項１８】
前記積層物品が、前記第二の接着剤領域において選択的に屈曲する、請求項１４に記載の積層物品。
【請求項１９】
第一の接着剤領域が、少なくとも１つの特徴的形状を形成し、前記少なくとも１つの形状が、２回以上繰り返される、請求項１４に記載の積層物品。
【請求項２０】
前記第二の接着剤領域が、前記第一の接着剤領域の輪郭を描く持ち上がった視認可能部分を形成する、請求項１９に記載の積層物品。
【請求項２１】
前記第一のテキスタイルとは反対側にて、第二の接着剤層によって前記機能性フィルム層と結合された第二のテキスタイル；および
前記持ち上がった部分において、前記機能性フィルム層と前記第二のテキスタイルとの間に配置されるエアギャップ
をさらに含む、請求項１４に記載の積層物品。
【請求項２２】
前記機能性フィルム層が、フルオロポリマーである、請求項１４に記載の積層物品。
【請求項２３】
前記第一の接着剤領域の各々が、複数の接着剤ドットを含み、前記第一の接着剤領域内の前記接着剤ドットが、実質的に同じサイズを有する、請求項１４に記載の積層物品。
【請求項２４】
前記第一の接着剤領域の各々が、複数の接着剤ドットを含み、前記第一の接着剤領域内の前記接着剤ドットのサイズが異なっている、請求項１４に記載の積層物品。
【請求項２５】
前記第一の接着剤領域の少なくとも１つが、複数の接着剤ドットを囲む接着剤の実質的に連続的なバンドを含む、請求項１４に記載の積層物品。
【請求項２６】
前記第一の接着剤領域の少なくとも１つが、前記接着剤領域内に配置された接着剤のストリップを、前記接着剤のストリップが互いに実質的に平行であり、前記実質的に接着剤フリーである領域が前記接着剤のストリップ間の空間を占めるように含む、請求項１４に記載の積層物品。
【請求項２７】
前記第一の接着剤領域の少なくとも１つが、中央に位置する接着剤フリーまたは実質的に接着剤フリーである領域を含む、請求項１４に記載の積層物品。
【請求項２８】
前記第一の接着剤領域の湾曲部の半径が、約２ｍｍから約５０ｍｍである、請求項１４に記載の積層物品。
【請求項２９】
前記第二の接着剤領域の曲げ弾性率が、前記第一の接着剤領域の曲げ弾性率よりも少なくとも２０％低い、請求項１４に記載の積層物品。
【請求項３０】
積層物品を形成する方法であって：
第一のテキスタイルに張力を掛けること；
機能性フィルム層および第一のテキスタイルの結合を、第一の接着剤層であって、前記第一の接着剤層は、接着剤領域および実質的に接着剤フリーである領域を含有するものである第一の接着剤層を介して行うこと、
前記第一のテキスタイルを弛緩させることによって、前記接着剤領域に相当する領域において前記積層物品を湾曲させること、
を含み、
ここで、前記実質的に接着剤フリーである領域は、前記接着剤領域間の空間を占め、前記接着剤領域は、少なくとも１つの特徴的形状を有し、前記特徴的形状は、２回以上繰り返され、および
ここで、前記積層物品は、前記実質的に接着剤フリーである領域において選択的に屈曲する、
積層物品を形成する方法。
【請求項３１】
連続する前記接着剤領域間の距離が、約２ｍｍよりも大きい、請求項３０に記載の方法。
【請求項３２】
第二のテキスタイルを、前記第一のテキスタイルとは反対側にて、第二の接着剤層によって前記機能性フィルム層と結合することをさらに含む、請求項３０に記載の方法。
【請求項３３】
エアギャップが、前記機能性フィルム層と前記第二のテキスタイルとの間に配置される、請求項３２に記載の方法。
【請求項３４】
前記実質的に接着剤フリーである領域が、前記接着剤領域の輪郭を描く持ち上がった視認可能な部分を形成する、請求項３０に記載の方法。
【請求項３５】
機能性フィルム層；
第一のテキスタイル；ならびに
前記機能性フィルム層および前記第一のテキスタイルを結合する第一の接着剤層であって、前記第一の接着剤層は、接着剤領域、および実質的に接着剤フリーである領域を含有し、ここで、前記実質的に接着剤フリーである領域は、前記接着剤領域間の空間を占めている、第一の接着剤層、
を含む積層物品であって、
ここで、前記積層体は、前記第一のテキスタイルの伸縮力の３倍未満である２０％伸長時伸縮力を有する、
積層物品。
【請求項３６】
前記積層物品が、前記実質的に接着剤フリーである領域において選択的に屈曲する、請求項３５に記載の積層物品。
【請求項３７】
前記接着剤領域の少なくとも１つ内での接着剤の分布が、不均一である、請求項３５に記載の積層物品。
【請求項３８】
前記第一のテキスタイルとは反対側にて、前記機能性フィルム層と結合された第二のテキスタイルをさらに含む、請求項３５に記載の積層物品。
【請求項３９】
前記機能性フィルム層が、フルオロポリマーである、請求項３５に記載の積層物品。
【請求項４０】
前記第一の接着剤領域の少なくとも１つが、複数の接着剤ドットを囲む接着剤の実質的に連続的なバンドを含む、請求項３５に記載の積層物品。
【請求項４１】
前記接着剤領域の少なくとも１つが、複数の接着剤ドットを含み、前記複数の接着剤ドットが、実質的に同じサイズを有する、請求項３５に記載の積層物品。
【請求項４２】
前記接着剤領域の少なくとも１つが、複数の接着剤ドットを含み、前記複数の接着剤ドットのサイズが異なっている、請求項３５に記載の積層物品。
【請求項４３】
前記第一の接着剤領域の少なくとも１つが、前記接着剤領域内に配置された接着剤のストリップを、前記接着剤のストリップが互いに実質的に平行であり、前記実質的に接着剤フリーである領域が前記接着剤のストリップ間の空間を占めるように含む、請求項３５に記載の積層物品。
【請求項４４】
前記第一の接着剤領域の少なくとも１つが、中央に位置する接着剤フリーまたは実質的に接着剤フリーである領域を含む、請求項３５に記載の積層物品。
【請求項４５】
前記機能性フィルム層が、防水性および通気性である、請求項３５に記載の積層物品。
【請求項４６】
機能性フィルム層；
第一の接着剤層によって前記機能性フィルム層に結合された第一のテキスタイルであって、前記第一の接着剤層は、接着剤の第一の被覆面積パーセントを有する少なくとも１つの第一の領域および接着剤の第二の被覆面積パーセントを有する少なくとも１つの第二の領域を含有し、前記接着剤の第一の被覆面積パーセントは、前記接着剤の第二の被覆面積よりも大きい、第一のテキスタイル、
を含む積層物品であって、
ここで、前記第一の領域は、少なくとも１つの特徴的形状を形成し、前記少なくとも１つの形状は、２回以上繰り返され、および
ここで、前記積層体は、前記第一のテキスタイルの伸縮力の３倍未満である２０％伸長時伸縮力を有する、
積層物品。
【請求項４７】
前記第一の接着剤領域および前記第二の接着剤領域の少なくとも１つ内での接着剤の分布が不均一である、請求項４６に記載の積層物品。
【請求項４８】
前記機能性フィルム層が、フルオロポリマーである、請求項４６に記載の積層物品。
【請求項４９】
前記第一の接着剤領域の少なくとも１つが、複数の接着剤ドットを囲む接着剤の実質的に連続的なバンドを含む、請求項４６に記載の積層物品。
【請求項５０】
前記少なくとも１つの第二の領域が、前記第一の領域の輪郭を描く持ち上がった視認可能部分を形成する、請求項４６に記載の積層物品。
【請求項５１】
前記接着剤領域の湾曲部の半径が、２ｍｍから約５０ｍｍである、請求項４６に記載の積層物品。
【請求項５２】
前記第一の領域の少なくとも１つが、複数の接着剤ドットを含み、前記複数の接着剤ドットが、実質的に同じサイズを有する、請求項４６に記載の積層物品。
【請求項５３】
前記第一の領域の少なくとも１つが、複数の接着剤ドットを含み、前記複数の接着剤ドットのサイズが異なっている、請求項４６に記載の積層物品。
【請求項５４】
前記第一の接着剤領域の少なくとも１つが、前記接着剤領域内に配置された接着剤のストリップを、前記接着剤のストリップが互いに実質的に平行であり、前記実質的に接着剤フリーである領域が前記接着剤のストリップ間の空間を占めるように含む、請求項４６に記載の積層物品。
【請求項５５】
前記第一の接着剤領域の少なくとも１つが、中央に位置する接着剤フリーまたは実質的に接着剤フリーである領域を含む、請求項４６に記載の積層物品。
【請求項５６】
前記第一のテキスタイルとは反対側にて、前記機能性フィルム層と結合された第二のテキスタイルをさらに含む、請求項４６に記載の積層物品。
【請求項５７】
前記機能性フィルム層が、防水性および通気性である、請求項４６に記載の積層物品。
【請求項５８】
積層物品を形成する方法であって：
第一のテキスタイルに張力を掛けること；
機能性フィルム層および前記第一のテキスタイルの結合を、第一の接着剤層であって、前記第一の接着剤層は、接着剤領域および実質的に接着剤フリーである領域を含有するものである第一の接着剤層を介して行うこと；および
前記第一のテキスタイルを弛緩させることによって、前記接着剤領域に相当する領域において前記積層物品を湾曲させること、
を含み、
ここで、前記実質的に接着剤フリーである領域は、前記接着剤領域間の空間を占め、前記接着剤領域は、少なくとも１つの特徴的形状を有し、
ここで、前記積層物品は、前記実質的に接着剤フリーである領域において選択的に屈曲し、および
ここで、前記積層体は、前記第一のテキスタイルの伸縮力の３倍未満である２０％伸長時伸縮力を有する、
積層物品を形成する方法。
【請求項５９】
前記第一の接着剤領域内の接着剤の分布が不均一である、請求項５８に記載の方法。
【請求項６０】
前記機能性フィルム層が、フルオロポリマーである、請求項５８に記載の方法。
【請求項６１】
前記機能性フィルム層が、防水性および通気性である、請求項５８に記載の方法。
【請求項６２】
積層物品を形成する方法であって：
機能性フィルム層に張力を掛けること；
前記張力を掛けた機能性フィルム層の第一のテキスタイルへの結合を、第一の接着剤層であって、前記第一の接着剤層は、接着剤領域および実質的に接着剤フリーである領域を含有するものである第一の接着剤層を介して行うことによって、積層物品を形成すること；
前記積層物品を弛緩させることによって、前記接着剤領域に相当する領域において前記積層物品を湾曲させること、
を含み、
ここで、前記実質的に接着剤フリーである領域は、前記接着剤領域間の空間を占め、前記接着剤領域は、少なくとも１つの特徴的形状を有し、および
ここで、前記積層体は、前記第一のテキスタイルの伸縮力の３倍未満である２０％伸長時伸縮力を有する、
積層物品を形成する方法。
【請求項６３】
前記第一の接着剤領域内の接着剤の分布が不均一である、請求項６２に記載の方法。
【請求項６４】
前記機能性フィルム層が、フルオロポリマーである、請求項６２に記載の方法。
【請求項６５】
前記機能性フィルム層が、防水性および通気性である、請求項６２に記載の方法。
【請求項６６】
前記機能性フィルム層に張力を掛ける前に、弾性フィルム層を前記機能性フィルム層に結合することをさらに含む、請求項６２に記載の方法。
【請求項６７】
積層物品を形成する方法であって：
収縮性機能性フィルム層の第一のテキスタイルへの結合を、第一の接着剤層であって、前記第一の接着剤層は、接着剤領域および実質的に接着剤フリーである領域を含有するものである第一の接着剤層を介して行って、積層物品を形成すること；
前記機能性フィルムを収縮させることによって、前記接着剤領域に相当する領域において前記積層物品を湾曲させること、
を含み、
ここで、前記実質的に接着剤フリーである領域は、前記接着剤領域間の空間を占め、前記接着剤領域は、少なくとも１つの特徴的形状を有する、
積層物品を形成する方法。
【請求項６８】
前記積層物品が、前記機能性フィルム層に向かって湾曲する、請求項６７に記載の方法。
【請求項６９】
前記収縮した機能性フィルムの前記第一のテキスタイルとは反対側である側にて、第二のテキスタイルを前記収縮した機能性フィルムに接着することをさらに含む、請求項６７に記載の方法。
【請求項７０】
積層物品を形成する方法であって：
機能性フィルム層の収縮性テキスタイルへの結合を、第一の接着剤層であって、前記第一の接着剤層は、接着剤領域および実質的に接着剤フリーである領域を含有するものである第一の接着剤層を介して行って、積層物品を形成すること；
前記テキスタイルを収縮させることによって、前記接着剤領域に相当する領域において前記積層物品を湾曲させること、
を含み、および
ここで、前記実質的に接着剤フリーである領域は、前記接着剤領域間の空間を占め、前記接着剤領域は、少なくとも１つの特徴的形状を有する、
積層物品を形成する方法。
【請求項７１】
前記積層物品が、前記収縮したテキスタイルに向かって湾曲する、請求項７０に記載の方法。
【発明の詳細な説明】
【技術分野】
【０００１】
＜関連出願の相互参照＞
本出願は、２０１３年３月１５日に出願された米国特許出願第１３／８４３，６８２号の一部継続出願であり、そしてそれは、２０１２年３月２８日に出願された米国特許出願第１３／４３２，６１３号の一部継続出願であり、その全内容は、参照により本明細書に組み込まれる。
【０００２】
本発明は、積層物品全般に関し、より詳細には、特徴的な非連続的接着剤パターンを有する接着剤層を介して結合されたテキスタイル層およびフィルム層を含む積層物品に関する。
【０００３】
＜定義＞
本明細書で用いられる場合、「積層体」の用語は、少なくとも１つのテキスタイルの層にコーティングされたもしくは接着された機能性フィルムまたはコーティングを含む物品を意味する。
【０００４】
「機能性フィルム」、「機能性フィルム層」、および「フィルム層」の用語は、液体（例：水）の透過に対するバリア性、化学物質の透過に対するバリア性、気体の透過に対するバリア性、粒子の透過に対するバリア性、空気の透過に対するバリア性（例：不透過性）、臭気制御性、抗菌性、防風性、および通気性が挙げられ得るがこれらに限定されない特性を提供する物質を示すことを意図している。
【０００５】
本明細書で用いられる場合、「テキスタイル」の用語は、いかなる織布、不織布、フェルト、フリース、またはニットをも示すことを意図しており、天然および／もしくは合成繊維材料、ならびに／またはその他の繊維もしくはフロッキング材料から成っていてよい。
【０００６】
本明細書で用いられる場合、層は、それが少なくとも０．０７バールの圧力に対して、少なくとも３分間にわたって液体の透過を阻止する場合、「防液体性」であると見なされる。液体透過圧力は、本明細書で述べる防液体性ファブリックのスーター試験（Suter Test for Liquid-proof Fabrics）に関して述べたものと同じ条件に基づいて防液体性パネルに対して測定される。
【０００７】
本明細書で用いられる場合、「通気性を持つ」または「通気性」の用語は、２４時間で少なくとも約１０００グラム／ｍ2の水蒸気透過率（ＷＶＴＲ）を有する積層体を意味する。
【０００８】
本明細書で用いられる場合、「選択的に屈曲する」の用語は、同一、または実質的に同一の力が両方の領域に印加される場合、積層体の１つの領域が、積層体の第二の領域よりも大きい度合いで屈曲することを意味する。例えば、本発明において、選択的な屈曲は、接着剤フリーである、または実質的に接着剤フリーである領域（例：非結合領域）において、積層体のそのフリーなエッジ部が掴まれ、互いに向かって移動される場合に発生する。
【背景技術】
【０００９】
防水性通気性衣類は、本技術分野にて公知である。これらの衣類は、多くの場合、複数の層から構築され、その各層が、特定の機能性を付与する。例えば、衣類は、外側テキスタイル層、防水性通気性フィルム層、および内側テキスタイル層を用いて構築され得る。多くの場合、接着剤層で複数の層を一緒に結合して積層体を作製し、層が互いに対して滑ることを防止して単一層衣類の外見および触感を与えることが望ましい。しかし、層を一緒に結合するプロセスは、衣類をより堅くし、装着時の音を大きくするという好ましくない影響を有する。これは、このような衣類を装着する楽しみを低下させるだけでなく、狩猟用または軍事用の用途など、音の制御が極めて重要である用途での性能にも影響を与え得る。
【００１０】
堅さおよび音の問題に加えて、均一に結合された積層体が望ましくない可能性のあるその他の理由が存在する。例えば、積層プロセスの過程で張力が適切に制御されない場合、得られた積層体は、積層の過程で発生した残留応力によって湾曲し得る。積層体のそのような湾曲は、縫製の際にピースをフラットに敷くことが困難であることから、衣類の構築が問題となる。逆に、層がまったく一緒に結合されていない場合、各材料を別々にカットして敷き広げることが必要であることから、衣類構築の複雑性が増加し得る。
【００１１】
防水性通気性衣類および物品内に伸縮特性が所望される場合、均一に結合された積層体でのさらなる問題点が浮上する。ほんの数例を挙げると、脱ぎ着のし易さに対する適合性から移動の際の心地良さまで様々な課題が、均一に結合された積層体を扱う場合、大きな問題となり得る。従来の伸縮性防水性通気性衣類は、米国特許第４，４４３，５１１号、および米国特許第４，９３５，２８７号に記載されている。このような均一に結合された積層体材料を伸縮させるのに必要である高い伸縮力に関連して、限界が依然として存在する。
【発明の概要】
【発明が解決しようとする課題】
【００１２】
従って、本技術分野において、結合された多層物品のプラスの特質を維持することができると同時に、音、堅さ、伸縮力、および残留積層応力が低減される積層体物品が求められている。
【課題を解決するための手段】
【００１３】
本発明の目的は、（１）機能性フィルム層、（２）第一のテキスタイル；および（３）機能性フィルム層および第一のテキスタイルを結合する第一の接着剤層を含む積層物品を提供することである。第一の接着剤層は、実質的に接着剤フリーである領域によって分離された２つ以上の接着剤領域を含有する。接着剤領域は、複数の接着剤ドットを含有してよい。少なくとも１つの実施形態では、接着剤ドットは、実質的に同じサイズである。接着剤領域内の隣接する接着剤ドット間の距離は、積層体内の連続する接着剤領域間の距離よりも短い。加えて、少なくとも１つの実施形態では、接着剤領域は、２回以上繰り返される少なくとも１つの特徴的な形状を形成する。特徴的な形状は、幾何学的または抽象的形状であってよい。加えて、積層物品は、実質的に接着剤フリーである領域で選択的に屈曲する。接着剤領域は、約５ｍｍ超の幅を有してよく、実質的に接着剤フリーである領域は、約２ｍｍ超の幅を有してよい。接着剤領域は、積層体領域の少なくとも５０％に等しいかまたはそれを超える領域に相当していてよい。
【００１４】
本発明の別の目的は、（１）機能性フィルム層、（２）第一のテキスタイル、および（３）機能性フィルム層を第一のテキスタイルに結合する第一の接着剤層を含む積層物品を提供することである。接着剤層は、接着剤領域、および接着剤領域間の空間を占める実質的に接着剤フリーである領域を含有する。実質的に接着剤フリーである領域は、約２ｍｍ超の幅を有する。さらに、積層物品は、実質的に接着剤フリーである領域で選択的に屈曲する。１つの代表的な実施形態では、第二のテキスタイルが、第二の接着剤層により、第一のフィルム層とは反対側にて、機能性フィルム層と結合される。機能性フィルム層と第二のテキスタイルとの間、接着剤領域の輪郭を描く持ち上がった視認可能な部分に、エアギャップが配置される。接着剤領域は、各々、複数のドットを含有してよい。実質的に接着剤フリーである領域の曲げ弾性率は、接着剤領域の曲げ弾性率よりも少なくとも２０％低い。
【００１５】
本発明のなお別の目的は、（１）機能性フィルム層、（２）第一のテキスタイル、および（３）機能性フィルム層および第一のテキスタイルを結合する第一の接着剤層を含む積層物品を提供することである。接着剤層は、第一の接着剤領域および第二の接着剤領域を含有する。加えて、第一の接着剤領域は、第二の接着剤領域に存在する接着剤の量よりも多い量の接着を含有する。１つの代表的な実施形態では、第一の接着剤領域は、複数の接着剤ドットを含有する。また、積層物品の第二の接着剤領域の曲げ弾性率は、第一の接着剤領域の曲げ弾性率よりも低い。第二の接着剤領域は、実質的に接着剤フリーであってよい。連続する第一の接着剤領域間の距離は、約２ｍｍよりも大きい。
【００１６】
本発明のさらなる目的は、機能性フィルム層、ならびに（１）２つ以上の接着剤ドットおよび（２）実質的に接着剤フリーである連続するパスを含む第一の接着剤層によって機能性フィルム層に結合された第一のテキスタイルを含む積層物品を提供することである。連続するパスは、積層体が選択的に屈曲する領域を提供する。加えて、接着剤ドットの各セットは、接着剤領域を形成する。各接着剤領域の湾曲部の半径は、約２ｍｍから約５０ｍｍである。また、少なくとも１つの代表的な実施形態では、連続するパスは、接着剤領域の輪郭を描く持ち上がった視認可能な部分を形成する。第二のテキスタイルは、第二の接着剤により、第一のテキスタイルとは反対側で、機能性フィルム層に結合されてよい。別の代表的な実施形態では、第一のテキスタイルおよび接着剤ドットの少なくとも一方は、難燃性または耐火性材料を含有する。
【００１７】
本発明のさらなる目的は、（１）機能性フィルム層および（２）第一の接着剤層によって機能性フィルム層と結合される第一のテキスタイルを含む積層物品を提供することである。第一の接着剤層は、接着剤の第一の被覆面積パーセントを有する少なくとも１つの第一の領域、および接着剤の第二の被覆面積パーセントを有する少なくとも１つの第二の領域を含有する。接着剤の第一の被覆面積パーセントは、接着剤の第二の被覆領域よりも大きい。代表的な実施形態では、第二の接着剤領域は、接着剤フリー、または実質的に接着剤フリーである。加えて、第一の領域は、２回以上繰り返される少なくとも１つの特徴的な形状を形成する。第二の領域は、その特徴的な形状の輪郭を描く持ち上がった視認可能な部分を形成してよく、それは、幾何学的または抽象的形状を有する。少なくとも１つの実施形態では、第二のテキスタイルは、第二の接着剤層により、第一のテキスタイルとは反対側にて、フィルム層と結合される。フィルム層と第二のテキスタイルとの間、持ち上がった視認可能な部分に、エアギャップが配置されてよい。
【００１８】
本発明のさらなる目的は、機能性フィルム層および第一のテキスタイルを第一の接着剤層を介して結合させることを含む積層物品を形成する方法を提供することであり、ここで、第一の接着剤層は、接着剤領域および実質的に接着剤フリーである領域を含有する。機能性フィルムは、フルオロポリマーであってよい。実質的に接着剤フリーである領域は、接着剤領域の間の空間を占める。１つ以上の代表的な実施形態では、実質的に接着剤フリーである領域は、接着剤領域の輪郭を描く持ち上がった視認可能な部分を形成する。接着剤領域は、少なくとも１つの特徴的な形状を有し、それは、２回以上繰り返されていてよい。加えて、実質的に接着剤フリーである領域は、約２ｍｍ超の幅を有する。さらに、積層物品は、実質的に接着剤フリーである領域で選択的に屈曲する。この方法は、機能性フィルムを第一の接着剤層上に配置する前に、機能性フィルムに張力を掛けることをさらに含んでよい。少なくとも１つの代表的な実施形態では、この方法はまた、第二のテキスタイルを、第二の接着剤層により、第一のテキスタイルとは反対側にて機能性フィルムに結合することも含む。機能性フィルム層と第二のテキスタイルとの間、持ち上がった部分に、エアギャップが配置されてよい。別の選択肢としての実施形態では、接着剤領域は、テキスタイルをパターン化ゴムロールに押し込むことによって形成される。別の選択肢として、接着剤領域の形成に剥離紙が用いられてもよい。そのような実施形態では、この方法は、さらに、（１）第一の接着剤層を適用する前に第一のテキスタイル上に剥離紙を配置すること、および（２）機能性フィルムを第一の接着剤層上に配置する前に第一のテキスタイルから剥離紙を取り除くことを含む。さらなる実施形態では、グラビアロールを用いて、接着剤層がフィルム層へ転写される。さらに、第一のテキスタイルまたは第一の接着剤層は、難燃性材料または耐火性材料を含んでよい。
【００１９】
本発明のなお別の目的は、（１）機能性フィルム層、（２）第一のテキスタイル；および（３）機能性フィルム層および第一のテキスタイルを結合する第一の接着剤層を含む積層物品を提供することである。第一の接着剤層は、実質的に接着剤フリーである領域によって分離された２つ以上の接着剤領域を含有する。接着剤領域は、複数の接着剤ドットを含有してよい。少なくとも１つの実施形態では、接着剤ドットは、実質的に同じサイズである。接着剤領域内の隣接する接着剤ドット間の距離は、積層体内の連続する接着剤領域間の距離よりも短い。加えて、少なくとも１つの実施形態では、接着剤領域は、２回以上繰り返される少なくとも１つの特徴的な形状を形成する。特徴的な形状は、幾何学的または抽象的形状であってよい。加えて、積層物品は、実質的に接着剤フリーである領域で選択的に屈曲する。接着剤領域は、約５ｍｍ超の幅を有してよく、実質的に接着剤フリーである領域は、約２ｍｍ超の幅を有してよい。接着剤領域は、積層体領域の少なくとも５０％に等しいかまたはそれを超える領域に相当していてよい。
【００２０】
本発明の別の目的は、（１）機能性フィルム層、（２）第一のテキスタイル、および（３）機能性フィルム層を第一のテキスタイルに結合する第一の接着剤層を含む積層物品を提供することである。接着剤層は、接着剤領域、および接着剤領域間の空間を占める実質的に接着剤フリーである領域を含有する。実質的に接着剤フリーである領域は、約２ｍｍ超の幅を有する。さらに、積層物品は、実質的に接着剤フリーである領域で選択的に屈曲する。１つの代表的な実施形態では、第二のテキスタイルが、第二の接着剤層により、第一のフィルム層とは反対側にて、機能性フィルム層と結合される。機能性フィルム層と第二のテキスタイルとの間、接着剤領域の輪郭を描く持ち上がった視認可能な部分に、エアギャップが配置される。接着剤領域は、各々、複数のドットを含有してよい。実質的に接着剤フリーである領域の曲げ弾性率は、接着剤領域の曲げ弾性率よりも少なくとも２０％低い。
【００２１】
本発明のさらなる目的は、（１）機能性フィルム層、（２）第一のテキスタイル、および（３）機能性フィルム層および第一のテキスタイルを結合する第一の接着剤層を含む積層物品を提供することである。接着剤層は、第一の接着剤領域および第二の接着剤領域を含有する。加えて、第一の接着剤領域は、第二の接着剤領域に存在する接着剤の量よりも多い量の接着を含有する。１つの代表的な実施形態では、第一の接着剤領域は、複数の接着剤ドットを含有する。また、積層物品の第二の接着剤領域の曲げ弾性率は、第一の接着剤領域の曲げ弾性率よりも低い。第二の接着剤領域は、実質的に接着剤フリーであってよい。連続する第一の接着剤領域間の距離は、約２ｍｍよりも大きい。
【００２２】
本発明のさらなる目的は、機能性フィルム層、ならびに（１）２つ以上の接着剤ドットおよび（２）実質的に接着剤フリーである連続するパスを含む第一の接着剤層によって機能性フィルム層に結合された第一のテキスタイルを含む積層物品を提供することである。連続するパスは、積層体が選択的に屈曲する領域を提供する。加えて、接着剤ドットの各セットは、接着剤領域を形成する。各接着剤領域の湾曲部の半径は、約２ｍｍから約５０ｍｍである。また、少なくとも１つの代表的な実施形態では、連続するパスは、接着剤領域の輪郭を描く持ち上がった視認可能な部分を形成する。第二のテキスタイルは、第二の接着剤により、第一のテキスタイルとは反対側で、機能性フィルム層に結合されてよい。別の代表的な実施形態では、第一のテキスタイルおよび接着剤ドットの少なくとも一方は、難燃性または耐火性材料を含有する。
【００２３】
本発明のなお別の目的は、（１）機能性フィルム層および（２）第一の接着剤層によって機能性フィルム層と結合される第一のテキスタイルを含む積層物品を提供することである。第一の接着剤層は、接着剤の第一の被覆面積パーセントを有する少なくとも１つの第一の領域、および接着剤の第二の被覆面積パーセントを有する少なくとも１つの第二の領域を含有する。接着剤の第一の被覆面積パーセントは、接着剤の第二の被覆面積よりも大きい。代表的な実施形態では、第二の接着剤領域は、接着剤フリー、または実質的に接着剤フリーである。加えて、第一の領域は、２回以上繰り返される少なくとも１つの特徴的な形状を形成する。第二の領域は、その特徴的な形状の輪郭を描く持ち上がった視認可能な部分を形成してよく、それは、幾何学的または抽象的形状を有する。少なくとも１つの実施形態では、第二のテキスタイルは、第二の接着剤層により、第一のテキスタイルとは反対側にて、フィルム層と結合される。フィルム層と第二のテキスタイルとの間、持ち上がった視認可能な部分に、エアギャップが配置されてよい。
【００２４】
本発明のさらなる目的は、機能性フィルム層および第一のテキスタイルを第一の接着剤層を介して結合させることを含む積層物品を形成する方法を提供することであり、ここで、第一の接着剤層は、接着剤領域および実質的に接着剤フリーである領域を含有する。機能性フィルムは、フルオロポリマーであってよい。実質的に接着剤フリーである領域は、接着剤領域の間の空間を占める。１つ以上の代表的な実施形態では、実質的に接着剤フリーである領域は、接着剤領域の輪郭を描く持ち上がった視認可能な部分を形成する。接着剤領域は、少なくとも１つの特徴的な形状を有し、それは、２回以上繰り返されていてよい。加えて、実質的に接着剤フリーである領域は、約２ｍｍ超の幅を有する。さらに、積層物品は、実質的に接着剤フリーである領域で選択的に屈曲する。この方法は、機能性フィルムを第一の接着剤層上に配置する前に、機能性フィルムに張力を掛けることをさらに含んでよい。少なくとも１つの代表的な実施形態では、この方法はまた、第二のテキスタイルを、第二の接着剤層により、第一のテキスタイルとは反対側にて機能性フィルムに結合することも含む。機能性フィルム層と第二のテキスタイルとの間、持ち上がった部分に、エアギャップが配置されてよい。別の選択肢としての実施形態では、接着剤領域は、テキスタイルをパターン化ゴムロールに押し込むことによって形成される。別の選択肢として、接着剤領域の形成に剥離紙が用いられてもよい。そのような実施形態では、この方法は、さらに、（１）第一の接着剤層を適用する前に第一のテキスタイル上に剥離紙を配置すること、および（２）機能性フィルムを第一の接着剤層上に配置する前に第一のテキスタイルから剥離紙を取り除くことを含む。さらなる実施形態では、グラビアロールを用いて、接着剤層がフィルム層へ転写される。さらに、第一のテキスタイルまたは第一の接着剤層は、難燃性材料または耐火性材料を含んでよい。
【００２５】
本発明のさらなる目的は、（１）弾性フィルムに張力を掛けること、（２）機能性フィルム層および張力を掛けられた弾性フィルムを結合して、結合された弾性フィルム層を作ること、（３）結合された弾性フィルム層に張力を掛け、それを第一の接着剤層によって第一のテキスタイルに結合させること、ならびに（４）積層物品を弛緩させることで、接着剤領域に相当する領域で積層物品を湾曲させることを含む、積層物品を形成する方法を提供することである。第一の接着剤層は、接着剤領域および実質的に接着剤フリーである領域を含有する。実質的に接着剤フリーである領域は、少なくとも１つの特徴的な形状を有する前記接着剤領域間の空間を占める。連続する接着剤領域間の距離は、約２ｍｍよりも大きくてよい。代表的な実施形態では、積層体の２０％伸長時伸縮力は、前記第一のテキスタイルの伸縮力の３倍未満である。加えて、積層体の２０％伸長時伸縮力は、機能性フィルム層の伸縮力の２倍未満である。
【００２６】
本発明のさらなる目的は、（１）第一のテキスタイルに張力を掛けて第一のテキスタイルの幅を減少させること、（２）機能性フィルム層および第一のテキスタイルを、第一の接着剤層を介して結合させること、および（３）第一のテキスタイル上の張力を減少させて、第一のテキスタイルを、張力の方向に対して直角の方向に伸ばし、それによって、第一のテキスタイルを実質的に接着剤フリーである領域中において襞形成（bunching）することを含む、積層物品を形成する方法を提供することである。第一の接着剤層は、接着剤領域および実質的に接着剤フリーである領域を含有する。また、実質的に接着剤フリーである領域は、接着剤領域間の空間を占めており、接着剤領域は、少なくとも１つの特徴的な形状を有する。
【００２７】
本発明のなお別の目的は、（１）収縮性機能性フィルム層を、第一の接着剤層を介して第一のテキスタイルに結合性させて、積層物品を形成すること、および（３）機能性フィルムを収縮させ、それによって、接着剤領域に相当する領域において積層物品を湾曲させることを含む、積層物品を形成する方法を提供することである。第一の接着剤層は、接着剤領域および実質的に接着剤フリーである領域を含有する。また、実質的に接着剤フリーである領域は、接着剤領域間の空間を占めており、接着剤領域は、少なくとも１つの特徴的な形状を有する。代表的な実施形態では、積層体の２０％伸長時伸縮力は、第一のテキスタイルの伸縮力の３倍未満である。積層物品は、機能性フィルム層に向かって湾曲する。少なくとも１つの代表的な実施形態では、第一のテキスタイルは収縮性であり、この方法は、第一のテキスタイルを収縮させることをさらに含む。
【００２８】
本発明のさらなる目的は、（１）機能性フィルム層を、第一の接着剤層を介して収縮性テキスタイルに結合性させて、積層物品を形成すること、および（２）テキスタイルを収縮させ、それによって、接着剤領域に相当する領域において積層物品を湾曲させることを含む、積層物品を形成する方法を提供することである。第一の接着剤層は、接着剤領域および実質的に接着剤フリーである領域を含有する。実質的に接着剤フリーである領域は、接着剤領域間の空間を占めており、接着剤領域は、少なくとも１つの特徴的な形状を有する。代表的な実施形態では、積層体の２０％伸長時伸縮力は、第一のテキスタイルの伸縮力の３倍未満である。
【００２９】
積層物品の利点は、堅さの低減、改善された断熱特性、改善された正反射、および物品の屈曲に付随する音の低減を示すことである。
【００３０】
さらなる利点は、積層物品が、従来の防水性通気性積層体構造と比較して改善された伸縮特性を示すことである。加えて、テキスタイルの編み段（knit rows）に直角の方向に、襞形成を、またはニットテキスタイルとフィルム層との間にギャップの形成を示して物品の曲げ性を改善するニットテキスタイルを含む積層物品も考慮される。
【００３１】
フィルム層がフルオロポリマーであってよいことは、本発明の特徴である。
【００３２】
テキスタイルおよび／または接着剤が、難燃性または耐火性材料を含んでよいことも、本発明の特徴である。
【００３３】
積層体の２０％伸長時伸縮力が、第一のテキスタイルの伸縮力の３倍未満であることは、本発明の別の特徴である。
【００３４】
積層体の２０％伸長時伸縮力が、前記機能性フィルム層の伸縮力の２倍未満であることは、本発明のなお別の特徴である。
【００３５】
本発明の前述の、およびその他の目的、特徴、および利点は、以下の詳細な記述の考察から、以降でより充分に明らかとなるであろう。しかし、図面は例示の目的のものであり、本発明の範囲を定めるものとして解釈されるべきでないことは明確に理解されるべきである。
【００３６】
本発明の利点は、本発明の以下の詳細な開示の考察から、特に添付の図面と合わせて考えることで明らかとなるであろう。
【図面の簡単な説明】
【００３７】
【図１】図１は、本発明の少なくとも１つの代表的な実施形態に従う、結合領域に非連続的接着剤ドットを有する２層積層体の概略図である。
【図２】図２は、本発明の別の代表的な実施形態に従う、結合領域に連続的接着剤を有する２層積層体の概略図である。
【図３】図３は、本発明の１つの実施形態に従う、結合および非結合領域によって形成されるパターンを示す図１または図２の積層体の平面図である。
【図４】図４は、本発明の少なくとも１つの代表的な実施形態に従う、結合領域に非連続的接着剤ドットを有する３層積層体の概略図である。
【図５】図５は、本発明の別の代表的な実施形態に従う、積層体の上面および底面の両方に結合および非結合領域を含有する３層積層体の概略図である。
【図６】図６は、本発明の少なくとも１つの代表的な実施形態に従う、立体的積層体の透視図である。
【図７】図７は、本発明の１つの実施形態に従う、結合領域中の非連続的接着剤ドット、および非結合領域に相当する持ち上がった部分を有する２層積層体の概略図である。
【図８】図８は、本発明の少なくとも１つの代表的な実施形態に従う、結合領域中の非連続的接着剤ドット、および非結合領域に相当する持ち上がった部分を有する３層積層体の概略図である。
【図９】図９は、本発明の別の代表的な実施形態に従う、第二のテキスタイルが積層体内にエアポケットを形成する３層積層体の概略図である。
【図１０】図１０は、本発明の少なくとも１つの代表的な実施形態に従う、収縮性または弾性フィルム層で形成される積層体構造の概略図である。
【図１１】図１１は、本発明の１つの実施形態に従う、第二のテキスタイルが、第一のテキスタイルとは反対側にてフィルム層上に配置されている、図１０の積層体の概略図である。
【図１２】図１２は、本発明の１つの代表的な実施形態に従う、その中に六角形パターンを有する剥離紙の概略図である。
【図１３】図１３は、本発明の少なくとも１つの代表的な実施形態に従う、六角形接着剤パターンを適用するために剥離紙を用いて２層積層体を形成するためのプロセスの概略図である。
【図１４】図１４は、本発明の１つの実施形態に従う、チャネルによって分離された持ち上がった六角形領域から成るパターン化されたゴムロールの一部分の概略図である。
【図１５】図１５は、別の代表的な実施形態に従う、３層積層体を形成するためのプロセスの概略図である。
【図１６】図１６は、図７の積層体の湾曲部の半径を特定するための方法の概略図である。
【図１７】図１７は、本発明の１つの実施形態に従う、非接着剤領域によって分離された接着剤パターンを含有するグラビアロールの一部分の概略図である。
【図１８】図１８は、本発明の少なくとも１つの代表的な実施形態に従う、接着剤パターンを適用するためにグラビアロールを用いて２層積層体を形成するためのプロセスの概略図である。
【図１９】図１９は、本発明の１つの代表的な実施形態に従う、その中に波形の平行線パターンを有する剥離紙の概略図である。
【図２０】図２０は、本発明の少なくとも１つの代表的な実施形態に従う、襞形成を示す積層体構造の概略図である。
【図２１】図２１は、接着剤ドットが接着剤領域全体を通して実質的に同じ径を有する代表的な接着剤領域の概略図である。
【図２２】図２２は、接着剤領域の外側部分に位置する接着剤ドットが、接着剤領域の内側部分に位置する接着剤ドットよりも大きい径を有する代表的な接着剤領域の概略図である。
【図２３】図２３は、接着剤領域の外側部分が、実質的に同じ径を有する複数の接着剤ドットを囲む連続的、または実質的に連続的である接着剤のバンドから形成される代表的な接着剤領域の概略図である。
【図２４】図２４は、接着剤の適用が、接着剤フリー、または実質的に接着剤フリーである中央に位置する円形領域を形成するような方法で行われる代表的な接着剤領域の概略図である。
【図２５】図２５は、接着剤が適用されて、接着剤領域内にグリッド状パターンが形成される代表的な接着剤領域の概略図である。
【発明を実施するための形態】
【００３８】
特に断りのない限り、本明細書で用いられるすべての技術的および科学的用語は、本発明が属する技術分野の当業者によって一般的に理解されるものと同じ意味を有する。図面において、分かりやすくするために、線、層、および領域の厚さが誇張されている場合がある。層などの要素が別の要素の「上」にあるとして言及される場合、それは、他の要素の上に直接存在してよく、または介在する要素が存在してもよい。また、要素が別の要素に「隣接」するとして言及される場合、その要素は、他の要素に直接隣接してよく、または介在する要素が存在してもよい。「上」、「底」、「側」などの用語は、本明細書にて、説明の目的でのみ用いられる。図面を通して見られる同じ数字は、同じ要素を示す。「フィルム層」および「機能性フィルム層」の用語は、本明細書にて交換可能に用いられ得る。また、「積層体」および「積層物品」の用語も、本明細書にて交換可能に用いられ得る。加えて、「結合領域」および接着剤領域」の用語も、本明細書にて交換可能に用いられ得る。
【００３９】
本発明は、特徴的な非連続的接着剤パターンを有する接着剤層を介して結合された第一のテキスタイルおよび機能性フィルム層を含む積層物品に関する。非連続的接着剤パターンは、第一のテキスタイル上に、視認可能な美的に優れた表面を作り出す。加えて、非連続的接着剤パターンは、積層物品内に接着剤フリー、または実質的に接着剤フリーである領域を作り出し、それにより、積層体は、その領域で選択的に屈曲することが可能となる。所望される場合、第二のテキスタイルが、第一のテキスタイルとは反対側にて、接着剤によりフィルム層と結合されてよい。少なくとも１つの代表的な実施形態では、第一のテキスタイルおよびフィルム層のうちの少なくとも一方は、弾性、またはそうでなければ伸縮性である。積層物品は、防水性、防液体性、通気性であり、物品の屈曲によって発生する音の低減、ならびに断熱性値（insulative value）および分光反射の改善を示す。
【００４０】
本発明の積層物品は、さらに、本明細書にて以降で測定および記述されるように、第一のテキスタイル単独の伸縮に要する伸縮力と比較して、驚くべき低い伸縮力を示す。比較の目的で、伸縮特性を有するとして販売促進されている従来の均一に積層された材料は、典型的には、第一のテキスタイル単独の伸縮力よりも、少なくとも５倍（５×）のオーダーで高い伸縮力を示し得る。本発明の新規な積層物品は、第一のテキスタイル単独の伸縮力よりも、僅かに３倍（３×）もしくはそれ未満のオーダーで高いのみである伸縮力を示し得る。別の選択肢としての実施形態では、本発明の積層物品は、第一のテキスタイル単独の伸縮力よりも、僅かに２倍（２×）もしくはそれ未満のオーダーで高いのみである伸縮力を示し得る。別の選択肢として、本発明の積層物品の実施形態は、第一のテキスタイル単独の伸縮力と実質的に同じ（１×）もしくはそれ未満でさえある伸縮力を示し得る。なおさらなる別の選択肢としての実施形態では、積層物品の伸縮力は、第一のテキスタイル単独の伸縮に要する伸縮力の２分の１（０．５×）もしくはそれ未満のオーダーであり得る。他の別の選択肢としての実施形態では、伸縮力は、第一のテキスタイル単独の伸縮に要する伸縮力の３分の１（０．３３×）もしくはそれ未満のオーダーであり得る。本発明の他の実施形態は、第一のテキスタイル単独の伸縮に要する伸縮力の６分の１（０．１６×）もしくはそれ未満のオーダーの伸縮力を示し得る。
【００４１】
本発明の別の実施形態では、ニットテキスタイルを含む積層物品も考慮され、それは、ニットテキスタイルが少なくとも１つの方向に伸長され、その結果として物品の厚さが増加する場合に「襞形成」を、またはニットテキスタイルとフィルム層との間の非結合領域にギャップの形成を示す。
【００４２】
図１を参照すると、本発明の１つの実施形態に従う２層積層体１０を最も良く理解することができる。図１に示されるように、フィルム層２０に接着剤３０が適用され、第一のテキスタイル４０がフィルム層２０に結合される。接着剤３０が、フィルム層２０に、または第一のテキスタイル４０に（またはフィルム層２０および第一のテキスタイル４０の両方に）適用されてよいことは理解されたい。議論を容易とするために、本明細書では、接着剤３０をフィルム層２０へ適用することが記載される。接着剤３０は、特徴的な非連続的パターンでフィルム層２０に適用され、それによって、接着剤３０は、非結合（非接着剤）領域６０で分離された結合（接着剤）領域５０を含有する。接着剤３０は、図１に示されるものなどの一連の非連続的ドットとして適用されてよく、または図２に示されるように、結合領域５０内に中実の連続的パターンで適用されてもよい。
【００４３】
結合領域５０内の接着剤ドットは、同じ、もしくは実質的に同じサイズを有してよく、または１つの結合領域内で、もしくは結合領域ごとにサイズが異なっていてよい。別の選択肢としての実施形態では、接着剤ドットは、接着剤領域内に不均一に分布されていてよい。グリッド、ライン、またはその他のパターンなどの結合領域５０内のその他の接着剤パターンは、本発明の範囲内であると見なされ、そのような接着剤は、（１もしくは複数の）接着剤領域内に均一にまたは不均一に分布されていてよい。
【００４４】
例えば、接着剤ドット４０は、図２１に示されるように、結合領域５０全体にわたって実質的に同じ径を有していてよい。結合領域５０内の隣接する接着剤ドット４１間の距離は、連続する結合領域５０間の距離よりも短くてよい。別の選択肢として、結合領域５０の外側部分に配置された接着剤ドットは、結合領域５０の内側部分に配置された接着剤ドットよりも大きい直径を有してよい。図２２を参照すると、接着剤ドット４２は、接着剤ドット４４よりも大きい直径を有することが分かる。加えて、図２２に示されるように、接着剤ドットは、結合領域５０の外側部分から結合領域５０の内側部分に向かって順に直径が小さくなっていてもよい。また、ドット４２、４４間の距離は、結合領域５０内で異なっていてよい（図示せず）。
【００４５】
他の実施形態では、接着剤３０は、接着剤領域５０内に連続的および非連続的両方の方法で適用されてよい。１つのそのような例が図２３に示され、ここでは、接着剤領域５０の外側部分が、接着剤４６の連続的もしくは実質的に連続的なバンドから形成され、それが、実質的に同じ直径を有する複数の接着剤ドット４８を囲んでいる。接着剤４６のバンド内に位置する接着剤ドット４８が、様々な直径であってよく、それ自体が特徴的なパターンを形成してよく、または接着剤領域５０の中心に向かって直径が順に大きく、もしくは小さくなってよいこと、ならびにそのような実施形態は、本発明の範囲内であると見なされることは理解されたい。
【００４６】
いくつかのその他の実施形態では、接着剤３０の適用によって、接着剤領域５０内にパターンが形成されてよい。図２４では、接着剤３０は、接着剤フリー、または実質的に接着剤フリーである中央に位置する円形領域５２を形成するような方法で適用される。図２４には７つの円形領域５２が示されているだけであるが、それより少ない、または多い円形領域５２が存在してよいことは理解されたい。その領域は円形の性質のものである必要はないこと、および接着剤領域５０中の接着剤フリー領域はいかなる形状であってもよいことは理解されたい。別の代表的な実施形態では、図２５に示されるように、接着剤３０の適用によって、グリッド状のパターンが形成されてよい。より具体的には、接着剤領域５０内に、ストリップ５４が互いに実質的に平行であり、接着剤ストリップ５４の間の空間を非接着剤領域が占めるように、接着剤５４のストリップが配置される。ストリップ５４と実質的に直角の配向で交わって「グリッド」（図示せず）を形成する接着剤のストリップが、本発明の範囲内と見なされることは理解されたい。
【００４７】
図２１〜２５に示される接着剤領域５０内の接着剤のパターンが、単に例示の性質のものであること、ならびに接着剤領域５０内のその他の接着剤および／または非接着剤パターンが、本発明の範囲内であると見なされることは理解されたい。また、接着剤が、（１もしくは複数の）接着剤領域内にて均一または不均一に、接着剤領域５０内にていかなるパターンで分布されてもよいことも理解されたい。
【００４８】
接着剤３０はまた、結合領域５０が、非結合領域６０と共に、積層体１０の表面に視認可能なパターンを作り出すように、フィルム層２０に適用される。図３は、代表的な実施形態を示し、ここで、結合領域５０および非結合領域６０は、積層体１０の第一のテキスタイル４０（図２に示される）の外部表面上に視認可能な六角形パターンを形成する。接着剤３０は、通気性または非通気性であってよく、グラビア印刷、スクリーン印刷、および転写印刷などであるがこれらに限定されない従来のいずれの方法によってフィルム層２０に適用されてもよい。
【００４９】
結合および非結合領域、それぞれ５０、６０によって形成されるパターンは、いかなる幾何学的（例：正方形、円形、長方形、八角形など）、または抽象的形状を有していてもよく、一般的に２回以上繰り返されることは理解されたい。加えて、非結合領域６０は、接着剤フリー、または実質的に接着剤フリーである。さらに、これらの非結合領域６０は、積層体１０内に、接着剤フリー、または実質的に接着剤フリーである連続的パスを形成してよい。少なくとも図３に示される例では、結合領域５０は、非結合領域により、両側矢印８０で表される距離で分離されている。この非結合距離は、約２ｍｍよりも大きくてよく、代表的な実施形態では、約２ｍｍから約２０ｃｍ、約２ｍｍから約１０ｃｍ、約２ｍｍから２０ｍｍ、または約２ｍｍから約１０ｍｍの範囲であってよい。また、結合領域は、少なくとも２ｍｍ、３ｍｍ、４ｍｍ、５ｍｍ、７ｍｍ、または１０ｍｍもしくはそれ以上の幅を有してよい。代表的な実施形態では、結合領域の幅は、約５ｍｍから約１０ｃｍ、または約５ｍｍから約５０ｍｍである。
【００５０】
結合および非結合領域、それぞれ５０、６０は、所望される物理的外観および特質に応じてサイズが異なっていてよいことは理解されたい。１つ以上の代表的な実施形態では、結合領域の幅は、連続する結合領域間の距離（例：非結合領域）よりも大きく、本明細書において、「幅」は、一般的に、領域の１つの側から別の側までの最大距離として定義される。加えて、積層体中の結合領域の被覆面積パーセントは、積層体面積の少なくとも３０％、少なくとも４０％、もしくは少なくとも５０％に等しいかまたはそれより大きく、ある実施形態では、約６０％もしくは７０％以上に等しいかまたはそれより大きい。本明細書で用いられる場合、「結合領域の被覆面積パーセント」の用語は、積層体内の接着剤領域の全２次元面積（必須ではないが、接着剤領域は、一般的に、結合領域を形成する）を積層体の全面積で除し、１００％を掛けたものとして定義される。いかなる場合であっても、結合領域５０に存在する接着剤の量は、非結合領域６０に存在する接着剤の量よりも多い。代表的な実施形態では、結合領域５０に存在する接着剤の量（例：接着剤の質量または体積）は、非結合領域６０に存在する接着剤の量よりも少なくとも１０％多い、２０％多い、またはさらには３０％（以上）多い。また、結合領域５０内の隣接する接着剤ドット間の距離は、連続する結合領域５０間の距離よりも小さくてよい。本明細書で用いられる場合、「連続する結合領域」または「連続する領域」の用語は、隣接する領域を記載することを意図している。接着剤は、所望される場合、積層体に難燃性を付与するために、耐火性接着剤であってよく、または耐火性もしくは難燃性材料を含有してよい。耐火性または難燃性材料の限定されない例としては、例えば、アラミド、ポリベンズイミダゾール（ＰＢＩ）、ポリｐ‐フェニレン‐２，６‐ベンゾビスオキサゾール（ＰＢＯ）、モドアクリル系ブレンド、ポリアミン、耐火性レイヨン、ポリアミン、カーボン、ポリアクリロニトリル（ＰＡＮ）、およびこれらのブレンドおよび組み合わせが挙げられる。
【００５１】
フィルム層２０は、延伸ポリテトラフルオロエチレン（ｅＰＴＦＥ）、延伸修飾ポリテトラフルオロエチレン、ポリテトラフルオロエチレン（ＰＴＦＥ）、ポリウレタンなどの保護コーティングでコーティングされたｅＰＴＦＥもしくはＰＴＦＥフィルムなどのフルオロポリマー膜；ポリオレフィンフィルム、ポリウレタンフィルム；シリコーンおよびケイ素含有フィルム；さらにはスカイブＰＴＦＥおよびフッ化エチレンプロピレン（ＦＥＰ）などのその他のフルオロポリマー含有フィルム；ならびにポリテトラフルオロエチレン膜を有するコンポジットであってよい。ＰＴＦＥの延伸可能ブレンド、延伸可能修飾ＰＴＦＥ、およびＰＴＦＥの延伸コポリマーに関する特許が出願されており、Brancaの米国特許第５，７０８，０４４号；Baillieの米国特許第６，５４１，５８９号；Sabol et al.の米国特許第７，５３１，６１１号；Fordの米国特許出願第１１／９０６，８７７号；ならびにXu et al.の米国特許出願第１２／４１０，０５０号などである。少なくとも１つの代表的な実施形態では、フィルム層２０は、少なくとも部分的にポリウレタンでコーティングされたｅＰＴＦＥである。別の保護コーティングが用いられてもよく、これらに限定されないが、Maplesの米国特許第６，３９５，３８３号、ならびにWuの米国特許第５，２８６，２７９号；同第５，３４２，４３４号；および同第５，５３９，０７２号に記載のものなどである。
【００５２】
第一のテキスタイル４０は、いかなる織布、不織布、フェルト、またはニットであってもよく、天然および／または合成繊維材料から形成されてよい。第一のテキスタイル４０は、非弾性もしくは弾性であってよく、またはそうでなければ、操作することで寸法が変化されてよい（例：収縮または伸長）。本明細書で用いられる場合、「弾性」の用語は、張力を掛けることができ、次にその張力から解放することでおおよそのその元の寸法に戻ることができる材料を示すことを意図している。弾性特性は、（１もしくは複数の）テキスタイル、（１もしくは複数の）フィルム層、（１もしくは複数の）接着剤、またはこれらの組み合わせによって付与することができることは理解されるべきである。第一のテキスタイル４０としての使用に適するテキスタイルの限定されない例としては、ナイロン、ポリエステル、ポリプロピレン、コットン、ウール、シルク、アラミド、ポリエチレン、レイヨン、アクリル、オレフィン、スパンデックスなどが挙げられる。加えて、第一のテキスタイル４０は、耐火性または難燃性テキスタイルであってよい。第一のテキスタイル４０はまた、ＵＶ保護材料を含有していてもよく、および／またはそれ以外では、コーティングもしくは処理されることで、所望される特性が提供されてもよい。
【００５３】
本発明の少なくとも１つの実施形態では、第二のテキスタイル９０が、第一のテキスタイル４０とは反対の側にてフィルム層２０と結合されて、３層積層体１００が形成される。第二のテキスタイル９０は、第一のテキスタイル４０に関して上述したテキスタイルのいずれであってもよく、第一のテキスタイル４０と同じであっても、または異なっていてもよい。第二のテキスタイル９０のフィルム層２０との結合は、接着剤１１０によって行われ、それは、連続的な（すなわち、接着剤領域内の接着剤の密着した層）または非連続的な（すなわち、接着剤領域内の接着剤の個々の不連続な部分）方法で適用されてよい。連続的な方法で適用される場合、接着剤は、積層体１００の通気性を維持する目的で、通気性でなければならない。接着剤材料が存在しない領域を通して充分な通気性が得られる適切な非連続的方法で適用される場合、接着剤は通気性である必要はない。図４は、一連の非連続的ドットとしての接着剤１１０を示すが、接着剤は、例えば図５に示されるような非連続的方法で適用されてもよい。図５に示される接着剤１１０の非連続的適用により、積層体１４０の底側に結合領域１２０および非結合領域１３０が形成される結果となる。その結果、積層体１４０は、上面および底面の両方に特徴的なパターンを含有する。理論に束縛されるものではないが、積層体の上面および底面の両方に結合および非結合領域を含める結果として、堅さのさらなる低減、音のさらなる低減、および通気性の向上が得られるものと考えられる。接着剤３０の場合と同様に、接着剤１１０も、公知の従来のいかなる適用方法によってフィルム層２０に適用されてもよい。図４または５には示されていないが、結合領域５０は、示されるような非連続的接着剤パターンの代わりに、連続的接着剤パターンを含有してもよい。
【００５４】
１つ以上の代表的な実施形態では、フィルム層２０および／もしくは第一のテキスタイル４０は、弾性であるか、またはそうでなければ、操作することで寸法を変化させることができる（例：収縮または伸長）。第一のテキスタイル４０が弾性である例では、非結合領域６０に相当する積層体の持ち上がった視認可能な部分が、図６に示されるように視認可能である。持ち上がった視認可能なパターンは、接着剤３０によって形成される幾何学的または抽象的形状の輪郭を描く。加えて、結合領域５０は、局所的な湾曲現象１５０を示す。非結合領域６０は、積層体の残留応力を解放するだけでなく、積層体全体１６０に過剰の湾曲を引き起こすことなく結合領域５０に応力（例：湾曲）を導入することも可能とすることが、予想外なことに見出された。可撓性非結合領域６０で分離された結合領域５０でのこの局所的な積極的湾曲１５０は、積層体１６０の立体的な態様を高め、ならびに、断熱特性、伸縮、分光特性、および美的特徴の向上などであるがこれらに限定されない性能ならびに／または特徴の向上を導入する。
【００５５】
本発明の積層体の単位質量あたりの熱抵抗（例：断熱特性）は、０．０５（ｍ2Ｋ／Ｗ）／（ｋｇ／ｍ2）以上であってよい。少なくとも１つの代表的な実施形態では、積層体の単位質量あたりの熱抵抗は、０．０５（ｍ2Ｋ／Ｗ）／（ｋｇ／ｍ2）から約０．４（ｍ2Ｋ／Ｗ）／（ｋｇ／ｍ2）である。結合領域５０の湾曲部の半径は、約５０ｍｍ未満、約２０ｍｍ未満、約１０ｍｍ未満、または約６ｍｍ未満であってよい。さらに、湾曲部の半径は、約１ｍｍ超、約２ｍｍ超、約３ｍｍ超、またはさらにはそれよりも大きくてよい。代表的な実施形態では、湾曲部の半径は、約２ｍｍから約５０ｍｍ、約３ｍｍから約２０ｍｍ、または約４ｍｍから約１０ｍｍの範囲である。また、積層体の単位面積あたり質量に対する厚さは、約０．００５ｍｍ／（ｇ／ｍ2）超、約０．０１０ｍｍ／（ｇ／ｍ2）超、またはそれより大きくてよい。
【００５６】
ここで図７を参照すると、少なくとも１つの代表的な実施形態に従う立体的積層体１６０を最もよく理解することができる。積層体１６０を形成するために、第一のテキスタイル４０は、所定の長さ伸長され、接着剤３０は、非伸長弛緩状態のフィルム層２０に適用される。第一のテキスタイル４０（および以下で考察されるフィルム層２０）は、一方向に伸長されるものとして本明細書にて考察されるが、テキスタイル（およびフィルム）の二方向の伸長も本発明の範囲内であると見なされることは理解されたい。上記で詳細に考察されるように、接着剤３０は、非連続的方法で適用されて、結合領域５０および非結合領域６０が提供される。第一のテキスタイル４０が伸長された位置で張力が掛けられている状態で、接着剤３０を含有するフィルム層２０が第一のテキスタイル４０上に配置され、フィルム層２０が第一のテキスタイル４０に結合される。張力を解放すると、第一のテキスタイル４０は、およそその元の非伸長位置に戻る。代表的な実施形態では、接着剤３０は、張力の解放前に硬化される。
【００５７】
第一のテキスタイル４０が弛緩（「非伸長」）されると、結合領域５０は湾曲し、非結合領域６０は持ち上がる。積層体１６０は、結合領域５０と比較して非結合領域６０に接着剤が存在しないこと、または実質的に存在しないことに少なくとも部分的には起因して、非結合領域６０で曲がる（buckle）（例：襞形成する）。「曲がる」および「襞形成する」の用語は、本明細書にて交換可能に用いられてよく、フィルム層またはテキスタイル層がそれ自体に対して屈曲して持ち上がった部分６５を形成することを示すことを意図している。結合領域５０および非結合領域６０における接着剤の存在の相違により、積層体は、非結合領域６０で持ち上がり（弛緩）、結合領域５０で湾曲することが可能となる。結合領域５０の凹面は、積層体のテキスタイル側に向かって配置される。さらに、非結合領域６０の曲りにより、第一のテキスタイル４０とフィルム層２０との間に位置するエアギャップ７５が形成され、そこでは、第一のテキスタイル４０は、フィルム層２０と結合していない。積層体１６０（および以下で述べる積層体１７０）は、接着剤フリー、または実質的に接着剤フリーである非結合領域６０で選択的に屈曲することができる。この選択的屈曲は、積層体の非結合領域６０での曲げ弾性率が、結合領域５０での曲げ弾性率と比較して低いという事実に少なくとも部分的に起因している。少なくとも１つの代表的な実施形態では、非結合領域での曲げ弾性率は、結合領域の曲げ弾性率よりも少なくとも２０％低い、少なくとも３０％低い、少なくとも４０％低い、または少なくとも５０％低い（またはさらにそれより低い）。
【００５８】
図８に示されるように、第二のテキスタイル９０が、接着剤１１０によってフィルム層２０に結合されていてよい。この実施形態では、第二のテキスタイル９０は、フィルム層２０に貼り付けられており、一方第一のテキスタイル４０は、上述の伸長された状態にある。その結果、第二のテキスタイル９０は、フィルム層２０に対して実質的に平面配向に配置される。言い換えると、第二のテキスタイル９０は、フィルム層２０の挙動（path）に実質的に追随し、第一のテキスタイル４０が張力から解放されると、非結合領域６０でフィルム層２０と共に曲り、結合領域５０で第一のテキスタイル４０と共に湾曲する。第二のテキスタイル９０を追加することが、積層体の立体的構造を形成するための非結合領域６０でのフィルム層２０の曲り、または結合領域５０での積層体の湾曲を妨げるものではないことには留意されたい。図８に示されてはいないが、接着剤１１０は、積層体１７０の上面および底面の両方に結合および非結合領域が提供されるように、非連続的方法で適用されてよい。加えて、持ち上がった部分６５の第一のテキスタイル４０は、第一のテキスタイル４０（例：外側面）を、例えば積層体が衣類の構築に用いられる場合などに、摩耗から保護するために、ポリマーコーティング（図示せず）などの耐摩耗性コーティングで少なくとも部分的にコーティングされてよい。
【００５９】
図９に示される別の選択肢としての実施形態では、第二のテキスタイル９０は、第一のテキスタイル４０が張力から解放され、積層体１６０が結合領域５０で湾曲した後に、積層体１６０に結合される。示されるように、接着剤１１０は、第二のテキスタイル９０の実質的に長さ方向全体にわたって、非連続的方法で適用されてよい。別の選択肢として、接着剤１１０は、第二のテキスタイル９０全体にわたって連続的方法で、または、第二のテキスタイル９０がフィルム層２０と接触する積層体１８０の一部分のみに、別々の部分として（連続的または非連続的のいずれかで）適用されてよい。図９から分かるように、第二のテキスタイル層９０は、フィルム層２０および第一のテキスタイル３０に対して実質的にフラットである。第二のテキスタイル９０をフィルム層２０にこの方法で貼り付けることにより、第二のテキスタイル９０とフィルム層２０との間に定められる領域内に、エアポケット１９０が形成される。これらのエアポケット１９０は、積層体１８０に追加の断熱性値を提供する。
【００６０】
さらなる実施形態において、フィルム層２０は、弾性または収縮性であってよい。図１０を見ると、フィルム層２０は、積層体２００上にパターン化された面を形成する非連続的接着剤３０で第一のテキスタイル４０と結合される。フィルム層２０が弾性である実施形態では、非結合領域６０の持ち上がった部分６５および結合領域５０の湾曲部は、その上に接着剤３０を有する第一のテキスタイル４０を、張力が掛けられたフィルム層２０に適用することによって得られる。張力が解放されると、積層体は、結合領域５０にてフィルム層２０へ向かって湾曲する。ここで、結合領域５０の凹面は、積層体のフィルム層側に向かって配置される。上記で考察されるように、結合領域５０および非結合領域６０における接着剤の存在の相違により、積層体は、非結合領域６０において持ち上がり（弛緩）、結合領域５０において湾曲することが可能となる。加えて、持ち上がった領域６５において、第二のテキスタイル４０とフィルム層２０との間にエアギャップ７５が形成される。加えて、結合領域５０に相当する湾曲領域は、第一のテキスタイル４０（例：外側面）を、例えば積層体が衣類の構築に用いられる場合などに、摩耗から保護するために、ポリマーコーティング（図示せず）などの耐摩耗性コーティングで少なくとも部分的にコーティングされてよい。
【００６１】
別の選択肢として、フィルム層２０が収縮性である場合、非結合領域６０における持ち上がった部分６５および結合領域５０における湾曲部は、フィルム層２０に熱を適用することなどにより、フィルム層２０を収縮させることによって得られる。フィルム層２０が収縮するに従って、積層体２００は、結合領域５０においてフィルム層２０へ向かって湾曲する。積層体２００は、非結合領域６０において弛緩し（持ち上がり）、フィルム層２０の収縮に起因する応力を解放する。伸縮性（すなわち、弾性）および収縮性フィルム層２０のいずれも、図１０に示される２層積層体２００をもたらすことは理解されたい。フィルム層２０が収縮性または伸縮性である実施形態では、第一および第二のテキスタイル４０、９０は、特に限定されず、両方が非弾性であってもよい。
【００６２】
別の選択肢として、第一のテキスタイル４０が収縮性である場合、非結合領域６０における持ち上がった部分６５および結合領域５０における湾曲部は、第一のテキスタイル層４０に熱を適用することなどにより、第一のテキスタイル層４０を収縮させることによって得られる。テキスタイル層４０が収縮するに従って、積層体は、結合領域５０においてテキスタイル層４０へ向かって湾曲する。積層体は、非結合領域６０において弛緩し（持ち上がり）、テキスタイル層４０の収縮に起因する応力を解放する。テキスタイル層４０が収縮性または伸縮性である実施形態では、フィルム層２０および第二のテキスタイル９０は、特に限定されず、一方または両方が非弾性であってもよい。
【００６３】
第二のテキスタイル９０は、図１１に示されるように、フィルム層２０に貼り付けられてよい。接着剤１１０は、示されるように非連続的方法で適用されてよく、またはそれは、第二のテキスタイル９０がフィルム層２０と接触する積層体２１０の部分のみに、別々の部分として（連続的または非連続的に）適用されてもよいことは理解されたい。図１１に示される実施形態では、第二のテキスタイル９０の追加により、フィルム層２０と第二のテキスタイル９０との間に定められる領域内に、エアポケット１９０が形成される。
【００６４】
積層体の立体的性質は、例えば弾性であることによる、収縮性であることによる、伸長可能であることによる、またはこれらのいずれかの組み合わせによるなど、何らかの方法で変形可能である少なくとも１つの層を提供することによって達成され得ることから、上述の実施形態が、限定するものではないことは理解されたい。層のうちの１つの変形によって、結合領域内での積層体の湾曲を引き起こす応力が、積層体内に発生する。そして今度は、非結合領域が、積層体を曲げ、それが、積層体の湾曲によって引き起こされる応力を解放する。本明細書で記載される積層体は、非結合領域内での積層体の選択的屈曲に少なくとも部分的に起因して、従来の積層体と比較して、使用時の音が著しく小さい。
【００６５】
本明細書で述べる積層体は、例えば、衣類において、断熱材として、スペーサー材として、拡散反射面において、または高度にテクスチャリングされた積層体が用いられ得るこれら以外の場面など、様々な用途で用いることができる。本明細書で述べる本発明の利点は、堅さおよび音の低減から、断熱性の改善、および審美的差別化、および分光反射の改善もしくは向上まで、様々である。分光反射は、少なくとも部分的には、本発明の物品の表面的特徴（例：持ち上がった部分）によって、改善または向上される。
【００６６】
音が低減される積層体は、狩猟、法執行、または軍隊など、音の制御が不可欠である用途で、ならびに一般向けアウトドア用衣類（例：ジャケット、パンツなど）など、音の制御が単に望ましいものである用途で用いることができる。積層体の湾曲を利用する実施形態としては、一般向け、消防士向けなどの軽量断熱性衣類、または医療用途のための接触面積が低減された毛布およびシーツが挙げられる。
【００６７】
＜試験方法＞
特定の方法および設備が以下で記載されるが、当業者によって適切であると判断されるいかなる方法または設備も用いられてよいことは理解されるべきである。
【００６８】
＜防液体性ファブリックのためのスーター試験＞
サンプルが防液体性であるかどうかを判定するために、スーター試験法を用いた。この手順は、ＡＳＴＭ  Ｄ  ７５１‐００、コーティングされたファブリックのための標準試験方法（静水圧抵抗手順Ｂ２）（Standard Test Methods for Coated Fabrics (Hydrostatic Resistance Procedure B2)）の記載に全体として基づいている。この手順は、試験サンプルの一方の側に対して水を押し付け、サンプルを水が透過した徴候をもう一方の側で観察することにより、試験されるサンプルへの低圧力での負荷を与えるものである。
【００６９】
試験サンプルを、クランプで固定し、サンプルを保持する固定具中のゴム製ガスケット間にシールし、それによって、特定の領域に水を適用できるようにした。水が適用される円形領域は、４．２５インチの直径であった。１ｐｓｉｇ（０．０７バール）の圧力で、サンプルの一方の側に水を適用した。１つのテキスタイル層を有する積層体の試験では、加圧水をフィルム側へ投入した。
【００７０】
サンプルの圧力が掛かっていない側を、３分間、水が出現する何らかの徴候について目視観察した。水が観察されない場合、サンプルは試験に合格したと考えられ、防液体性であると見なした。報告した値は、３回の測定の平均値とした。
【００７１】
＜水蒸気透過率（ＷＶＴＲ）試験＞
水蒸気透過率（ＷＶＴＲ）、すなわち、水蒸気透過性は、３５質量部の酢酸カリウムおよび１５質量部の蒸留水から成るおよそ７０ｍＬの溶液を、その開口部の内径が６．５ｃｍである１３３ｍＬのポリプロピレンカップへ投入することで測定する。最小ＷＶＴＲがおよそ８５０００ｇ／ｍ2／日（Crosbyの米国特許第４，８６２，７３０号に記載の方法によって試験）であるｅＰＴＦＥ膜でカップのリップ部をヒートシールして、溶液を封入する張った状態の液漏れのない微孔性バリアを作製した。
【００７２】
類似のｅＰＴＦＥ膜を、水浴の表面に載せた。この水浴組み立て物を、温度制御室および水循環浴を用いて、２３℃±０．２℃に制御した。試験手順を行う前に、試験されるべきサンプルを、２３℃の温度および約５０％の相対湿度でコンディショニングした。３つのサンプルを配置し、各試験されるべきサンプルが水浴の表面を覆って載せられた延伸ＰＴＦＥ膜と接触し、カップ組み合立て物の導入前に少なくとも１５分間平衡化されるようにした。
【００７３】
カップ組み立て物を、四捨五入で０．００１ｇの位まで秤量し、試験サンプルの中央に逆さまにして置いた。水の移動は、水浴中の水と飽和塩溶液との間の駆動力により、その方向への拡散による水分流動を提供することによって得た。サンプルの試験は、２０分間行い、次に、カップ組み立て物を取り出し、再度０．００１ｇの位まで秤量した。
【００７４】
サンプルのＷＶＴＲは、カップ組み立て物の質量増加分から算出し、２４時間、サンプル表面積１平方メートルあたりの水のグラム数で表した。報告した値は、３回の測定値の平均値とした。
【００７５】
＜熱伝導率測定＞
本発明のサンプルの熱伝導率は、注文製の熱流計熱伝導率テスターを、大気条件（約２９８Ｋおよび１０１．３ｋＰａ）で用いて測定した。このテスターは、熱流センサー（モデルＦＲ‐０２５‐ＴＨ４４０３３、コネチカット州，オールドセイブルック，コンセプトエンジニアリング（Concept Engineering）より市販）および表面に埋め込まれた温度センサー（サーミスター）を備えた加熱アルミニウム板、ならびにやはりその表面に埋め込まれた温度センサーを備えた室温に維持された第二のアルミニウム板から構成した。
【００７６】
加熱板の温度は、３０９．１５Ｋに維持し、一方「冷」板の温度は、２９８．１５Ｋに保持した。板の直径は、約１０ｃｍであった。熱流量測定値は、通常は、サンプルをテスター内に配置した後、約２から５分以内に、定常状態に到達した時点で得た。
【００７７】
単位質量あたりの熱抵抗は、式Ｒm＝（ｌ／Ｑ−ｌ／Ｑ（０））／ｗに従って、測定された熱流量およびサンプル質量から算出し、ここで、Ｒmは、（ｍ2Ｋ／Ｗ）／（ｋｇ／ｍ2）の単位での単位質量あたりの熱抵抗であり、Ｑは、Ｗ／ｍ2Ｋの単位での標準化された熱流量であり、Ｑ（０）は、サンプルを配置していない状態での標準化された熱流量（Ｑ（０）＝１００Ｗ／ｍ2Ｋ）であり、ｗは、ｋｇ／ｍ2の単位でのサンプル質量である。報告した値は、３回の測定値の平均値を表す。
【００７８】
＜湾曲部の半径の測定＞
湾曲部の半径は、図１６に示されるように、湾曲領域の断面の最上部エッジおよび底部中央の両方に接触することができる最大円の半径として定義される。これを特定するために、切断部が複数の湾曲セクションを横切るように、湾曲部の半径に対して直角にサンプルを切断した。次に、湾曲セクションの幅および深さをデジタルカリパスで測定し、平均値を得た。
【００７９】
湾曲部の半径は、式ｒ＝ｃ2／（８＊ａ）＋（ａ／２）に従い、幅および深さの平均測定値から算出し、式中、ｒは、ｍｍの単位での湾曲部の半径であり、ｃは、ｍｍの単位での湾曲セクションの幅であり、ａは、ｍｍの単位での湾曲セクションの深さである。報告した値は、３回の測定値の平均値とした。
【００８０】
＜曲げ弾性率測定＞
本発明の積層体の４．６８ｍｍ×４．６８ｍｍのサンプルの曲げ弾性率を、サーモメカニカルアナライザー（デラウェア州，ニューキャッスル，ＴＡインスツルメンツ製のモデルＱ４００）を用い、三点曲げ法を用いて測定した。試験は２３℃で行った。支点間距離は２．５０８ｍｍとした。たわみ速度は、１分間あたりおよそ０．１６２ｍｍとした。サンプルは、表側のファブリックを上に向けて試験装置中に配置した。
【００８１】
各サンプルの弾性率は、式Ｅf＝Ｌ3ｍ／（４ｂｄ3）に従って算出し、式中、Ｅfは、ＭＰａの単位での曲げ弾性率であり、Ｌは、ｍｍの単位での支点間距離であり、ｍは、荷重‐たわみ曲線の最初の直線部分の傾きで、単位はＮ／ｍｍであり、ｂは、ｍｍの単位での試験サンプルの幅であり、ｄは、ｍｍの単位での試験サンプルの厚さである。サンプル厚さは、デジタルマイクロメータ（日本，川崎市，ミツトヨ社製のモデルＩＤ‐Ｃ１１２ＥＸ）を用いて測定した。
【００８２】
各領域から、縦（縦糸）方向に３つおよび横（横糸）方向に３つの６つのサンプルを試験した。報告した値は、全６回の測定値の平均値を表す。
【００８３】
＜最大厚さ対単位面積当たり質量比の測定＞
サンプルの最大厚さは、デジタルマイクロメータ（ロードアイランド州，プロビデンス，マーフェデラル社（Mahr Federal Inc.）、モデルＸＬＩ  ４０００２）を用いて、５ｃｍ2の面積の２つの剛性表面間で測定した。最大厚さ（すなわち、持ち上がった領域の高さ）および面積の測定には、適切ないかなる手段が用いられてもよいことには留意されたい。サンプル質量は、サンプルを直径８．９ｃｍの円形部分に切断し、それを四捨五入で０．００１ｇの位まで秤量することで特定した。厚さ対質量比は、式Ｄ＝Ｔ／（Ｗ／Ａ）に従って算出し、式中、Ｄは、ｍｍ／（ｇ／ｍ2）の単位での厚さ対質量比であり、Ｔは、ｍｍの単位でのサンプル厚さであり、Ｗは、ｇの単位でのサンプル質量であり、Ａは、ｍ2の単位での面積である。報告した値は、３回の測定値の平均値を表す。
【００８４】
＜伸縮力測定＞
サンプルを伸長するための力は、１０００ポンドのロードセルを有するインストロン  万能試験機（モデル５５６５）を用いて測定した。３インチ掛ける８インチの材料サンプルを、最大伸長方向に長寸法を合わせて切断した。インストロンのロードセルに直径５ｍｍの水平バーを取り付け、エアークランプをインストロンのベースに取り付けた。水平バーの上部エッジを、エアクランプグリップの上部から３インチ上に配置した。サンプルを、この３インチの側に平行に半分に折り、水平バー上に配置した。サンプルの両端部をエアクランプグリップで一緒に固定し、それによって、サンプルに張力もゆるみもない状態とした。サンプルを、１０インチ／分の歪速度で伸長し、２０％歪での荷重をポンドの単位で記録した。報告した値は、３回の測定値の平均値を表す。
【００８５】
当業者であれば、積層体は、適切な溶媒で接着剤を溶解することが挙げられ得るがこれに限定されない適切ないかなる手段によっても、その構成パーツに分離されてよいことは理解される。その後に、テキスタイルの伸長力が特定されてよい。
【００８６】
厚さ
厚さは、膜またはテキスタイル積層体を、ミツトヨ５４３‐２５２ＢＳスナップゲージの２つのプレート間に配置することで測定した。３回の測定値の平均を用いた。
【００８７】
マトリックス引張強度（ＭＴＳ）
フラットフェースグリップ（flat-faced grips）および０．４４５ｋＮロードセルを備えたインストロン１１２２引張試験機を用いて最大荷重を測定した。ゲージ長さは、５．０８ｃｍであり、クロスヘッドスピードは、５０．８ｃｍ／分であった。サンプル寸法は、２．５４ｃｍ掛ける１５．２４ｃｍであった。比較可能な結果を確実に得るために、実験室温度を６８°Ｆから７２°Ｆに維持して、確実に比較可能な結果を得た。グリップとの接触部でサンプルが破断した場合は、データを破棄した。
【００８８】
縦方向ＭＴＳの算出は、サンプルの長い方の寸法を、縦または「ダウンウェブ（down web）」方向に合わせた。横方向ＭＴの算出は、サンプルの長い方の寸法を、「クロスウェブ（cross web）」方向としても知られる縦方向に直角の方向に合わせた。各サンプルは、メトラートレド  スケール  モデルＡＧ２０４を用いて秤量した。次に、サンプルの厚さを、ケーファー  ＦＺ１０００／３０スナップゲージを用いて測定した。続いて、サンプルを、引張試験機で個々に試験した。各サンプルの３つの異なるセクションを測定した。３つの最大荷重（すなわち、ピーク力）測定値の平均を用いた。
【００８９】
縦および横方向ＭＴＳを、以下の式を用いて算出し：
ＭＴＳ＝（最大荷重／断面積）*（ＰＴＦＥのバルク密度）／多孔性膜の密度）、
式中、ＰＴＦＥのバルク密度は、２．２ｇ／ｃｃと見なされる。
【００９０】
３つのクロスウェブ方向の測定値の平均を、縦および横方向ＭＴＳとして記録した。
【００９１】
＜密度＞
密度の算出には、マトリックス引張試験からの測定値を用いた。上述のように、サンプル寸法は、２．５４ｃｍ掛ける１５．２４ｃｍであった。各サンプルは、メトラートレド  スケール  モデルＡＧ２０４を用いて秤量し、次にサンプルの厚さを、ケーファー  ＦＺ１０００／３０スナップゲージを用いて得た。このデータを用いて、サンプルの密度を以下の式で算出することでき：
【００９２】
【数１】
2015512347.tif 000003
【００９３】
式中：ρ＝密度（ｇ／ｃｃ）
ｍ＝質量（ｇ）
ｗ＝幅（１．５ｃｍ）
ｌ＝長さ（１６．５ｃｍ）
ｔ＝厚さ（ｃｍ）
である。
【００９４】
報告した結果は、６つの算出値の平均である。
【００９５】
＜気泡点圧力＞
気泡点試験は、ＡＳＴＭ  Ｆ３１  ６‐０３の一般的教示事項に従って行った。気泡点は、サンプルから連続する泡の流れの上昇が観察された最低圧力と見なされる。不透明または白色の膜サンプルを、イソプロピルアルコール（ＩＰＡ）などの湿潤用液体で、サンプルが透明または半透明となるまで湿潤させた。膜サンプルをフィルターホルダー中に配置してサンプルを固定し、追加量のＩＰＡをホルダーに添加した。サンプルの第一の側を、上昇する気体圧力に掛け、一方サンプルの第二の側は、気体圧力を上昇させながら、肉眼での目視によってモニタリングした。固定具の気体圧力が気泡点圧力に近付くに従って、サンプルの上面に気体の小さい気泡の形成が観察される。圧力をさらに上昇させると、気体の気泡は、ｅＰＴＦＥ膜の上面から上向きに流れ始めるので、その時点での圧力を、気泡点圧力として記録する。報告した結果は、３回の測定の平均である。
【００９６】
本発明について全般的に記載してきたが、説明の目的でのみ提供され、特に断りのない限り、包括的であることも、または限定的であることも意図しない以下に示す特定の具体例を参照することで、さらなる理解を得ることができる。
【実施例】
【００９７】
＜実施例１＞
１本の１２９ｇ／ｍ2  ナイロン／Ｒｏｉｃａ（登録商標）伸縮織布材（台湾，トウリウ（Touliu），ホルモサタフェタ社（Formosa Taffeta Co.）製のＳｔｙｌｅ  ＧＮＳ３）および１本のポリウレタンコーティングされたｅＰＴＦＥを入手した。ｅＰＴＦＥは、以下の特性を有していた：厚さ＝０．０４３ｍｍ、密度＝０．４１ｇ／ｃｃ、縦方向のマトリックス引張強度＝３１×１０6ＭＰａ、横方向のマトリックス引張強度＝９３×１０6ＭＰａ、気泡点＝１．５×１０5ＭＰａ。ポリウレタン（ＰＵ）の適用は、ｅＰＴＦＥ膜をコーティングし、膜の細孔にそれを少なくとも部分的に浸透させ、続いて硬化させることで行った。
【００９８】
剥離紙２１５は、図１２に示されるハニカム（六角形）パターンを用いてレーザーで切断した。六角形の空隙部２２０を、１０ｍｍの幅で切断し、剥離紙２３０の幅４ｍｍのストリップで分離されるようにした。この剥離紙を、コーティングした膜のｅＰＴＦＥ側に配置し、この剥離紙プラス膜を、グラビアプリンターに供給した。この実施例では用いなかったが、図１７に示される別の選択肢としての実施形態では、適用された接着剤パターン（図１８に符号３１７として概略的に示される）をその上に有するグラビアロール３１５が、接着剤を機能性フィルム層（例：コーティングされた膜）へ転写してもよく、それによって、剥離紙２１５の必要性が排除される。グラビアロール３２５の一部分３２５が図１８に示され、接着剤パターン３１７および非接着剤領域３２７の両方を含有している。
【００９９】
ここで図１３を参照すると、２層積層体を形成するための加工ラインの一部分を見ることができる。膜のｅＰＴＦＥ側にロール２５０を介して加熱接着剤ドットを適用するために、別のポリウレタン２４０を入手し、プリンターに充填した。５００ミクロン径のドットを、３９％の被覆面積パーセントで、ｅＰＴＦＥ膜２６０の非マスク領域に適用した。本明細書で用いられる場合、接着剤の「被覆面積パーセント」の用語は、任意の領域中の接着剤の全２次元面積をその領域の面積で除し、１００％を掛けたものを示すことを意図している。伸縮織布材に張力を掛け、剥離紙２１５（マスク）を除去し、伸縮織布テキスタイル２７０を、膜２６０の接着剤側に配置した。テキスタイル２７０上に張力を維持した状態で、得られた積層体２８０をロール（図示せず）に巻き取り、水分硬化させたが、それにはおよそ２日間を要した。
【０１００】
水分硬化の後、積層体を巻き出し、弛緩させ、それによって、テキスタイルの初期の張力が掛かっていない状態に戻した。六角形パターンは肉眼で視認可能であった。このサンプルは、剥離紙の六角形空隙部に相当する領域での局所的な湾曲を示した。これらの領域の凹面は、積層体のテキスタイル側に向いていた。
【０１０１】
湾曲セクションの幅は、７．３ｍｍ、深さは、０．９ｍｍ、湾曲部の半径は、７．８ｍｍであった。得られた積層体の質量は、１７３ｇ／ｍ2であった。サンプルの水蒸気透過率は、１００４８ｇ／ｍ2／２４時間であった。サンプルは、防液体性および通気性であった。積層体の単位質量あたりの熱抵抗は、０．０９０（ｍ2Ｋ／Ｗ）／（ｋｇ／ｍ2）であった。サンプルの厚さ対単位面積当たり質量比は、０．００５１ｍｍ／（ｇ／ｍ2）であった。
【０１０２】
＜実施例２＞
以下を除いては実施例１に概ね記載した通りに、別の積層体を作製した。テキスタイルは、９３．２ｇ／ｍ2のナイロン織布（サウスカロライナ州，スパータンバーグ，ミリケン（Milliken）製Ｓｔｙｌｅ  １３１９１３）であり、剥離紙の六角形空隙部は、３０ｍｍ幅であり、幅６ｍｍの剥離紙のストリップで分離されており、テキスタイルは、予め伸長はせず、追加の接着剤ドットを、ｅＰＴＦＥのコーティングされた側にも適用し、テキスタイルの第三の層、３７．３ｇ／ｍ2のポリエステルニット（ノースカロライナ州，グレンラーベン，グレンラーベン製Ｓｔｙｌｅ  Ａ１０１２）を、ナイロン織布テキスタイルとは反対側の接着剤へ添付した。
【０１０３】
得られた積層体の質量は、１８０ｇ／ｍ2であった。サンプルの水蒸気透過率は、７０６９ｇ／ｍ2／２４時間であった。サンプルは、防液体性および通気性であった。積層体の単位質量あたりの熱抵抗は、０．０２４（ｍ2Ｋ／Ｗ）／（ｋｇ／ｍ2）であった。サンプルの厚さ対単位面積当たり質量比は、０．００２１ｍｍ／（ｇ／ｍ2）であった。結合領域の曲げ弾性率は、１１．３ＭＰａであった。非結合領域の曲げ弾性率は、２．４０ＭＰａであった。
【０１０４】
＜実施例３＞
１本の３７．３ｇ／ｍ2  ナイロン織布材（サウスカロライナ州，スパータンバーグ，ミリケン製Ｓｔｙｌｅ  １３０９７０）および１本のｅＰＴＦＥ膜を入手した。ｅＰＴＦＥは、以下の特性を有していた：厚さ＝０．１２６ｍｍ、密度＝０．４０２ｇ／ｃｃ、縦方向のマトリックス引張強度＝２８．５×１０6Ｐａ、横方向のマトリックス引張強度＝１４４．３×１０6Ｐａ、気泡点＝９．５５×１０4Ｐａ。ｅＰＴＦＥ膜を、厚さ２５．４ミクロンのモノリシック熱可塑性ポリウレタンフィルム（マサチューセッツ州，サウスディアフィールド，ディアフィールドウレタン（Deerfield Urethane）製、パーツ番号ＰＴ１７１０Ｓ）に、１２から１５ｇ／ｍ2の被覆率で適用した通気性ポリウレタン接着剤の連続層を用いて積層した。この通気性ポリウレタン接着剤は、Robert Hennの米国特許第４，５３２，３１６号に記載のように、水分硬化ポリエーテルポリウレタン接着剤であった。
【０１０５】
幅４ｍｍおよび深さ２ｍｍのチャネル３００で分離された１０ｍｍ幅の持ち上がった六角形領域２９０から成るパターン化されたゴムロールを用いて、テキスタイルをグラビアロールへプレスした。そのようなパターン化されたゴムロール３１０の一部分を図１４に示す。ポリウレタン接着剤２４０を入手し、図１５に示すように、ロール２５０を介して加熱接着剤ドットをテキスタイル３２０に適用するために、プリンターに充填した。３３５ミクロン径のドットを、主としてパターン化されたゴムロール３１０の持ち上がった部分に支持された領域において、５３％の被覆面積パーセントでテキスタイル３２０に適用した。ｅＰＴＦＥ／ＰＵフィルム３３０に張力を掛け、フィルムのＰＵ側を、コーティングされたテキスタイルの接着剤側に配置した。ｅＰＴＦＥ／ＰＵフィルム３３０の張力を維持した状態で、得られた積層体３４０をロール（図示せず）に巻き取り、水分硬化させたが、それにはおよそ２日間を要した。
【０１０６】
水分硬化の後、積層体を巻き出し、弛緩させ、それによって、フィルムの初期の張力が掛かっていない状態に戻した。六角形パターンは肉眼で視認可能であった。このサンプルは、パターン化されたゴムロールの持ち上がった六角形領域に相当する領域での局所的な湾曲を示した。これらの領域の凹面は、積層体のフィルム側に向いていた。
【０１０７】
湾曲セクションの幅は、６．７ｍｍ、深さは、２．３ｍｍ、湾曲部の半径は、３．６ｍｍであった。得られた積層体の質量は、２０２ｇ／ｍ2であった。サンプルの水蒸気透過率は、４２４３ｇ／ｍ2／２４時間であった。サンプルは、防液体性および通気性であった。積層体の単位質量あたりの熱抵抗は、０．２０４（ｍ2Ｋ／Ｗ）／（ｋｇ／ｍ2）であった。サンプルの厚さ対単位面積当たり質量比は、０．０１０ｍｍ／（ｇ／ｍ2）であった。
【０１０８】
＜実施例４＞
１本の１２９ｇ／ｍ2  ナイロン／Ｒｏｉｃａ（登録商標）伸縮織布材（台湾，トウリウ，ホルモサタフェタ社製のＳｔｙｌｅ  ＧＮＳ３）および１本のポリウレタンコーティングされたｅＰＴＦＥを入手した。ｅＰＴＦＥは、以下の特性を有していた：厚さ＝０．０４３ｍｍ、密度＝０．４１ｇ／ｃｃ、縦方向のマトリックス引張強度＝３１×１０6ＭＰａ、横方向のマトリックス引張強度＝９３×１０6ＭＰａ、気泡点＝１．５×１０5ＭＰａ。ポリウレタン（ＰＵ）の適用は、ｅＰＴＦＥ膜をコーティングし、膜の細孔にそれを少なくとも部分的に浸透させ、続いて硬化させることで行った。
【０１０９】
剥離紙２１５は、図１２に示されるハニカム（六角形）パターンを用いてレーザーで切断した。六角形の空隙部２２０を、１０ｍｍの幅で切断し、剥離紙２３０の幅４ｍｍのストリップで分離されるようにした。この剥離紙を、コーティングした膜のｅＰＴＦＥ側に配置し、この剥離紙プラス膜を、グラビアプリンターに供給した。この実施例では用いなかったが、図１７に示される別の選択肢としての実施形態では、適用された接着剤パターン（図１８に符号３１７として概略的に示される）をその上に有するグラビアロール３１５が、接着剤を機能性フィルム層（例：コーティングされた膜）へ転写してもよく、それによって、剥離紙２１５の必要性が排除される。グラビアロール３２５の一部分３２５が図１８に示され、接着剤パターン３１７および非接着剤領域３２７の両方を含有している。
【０１１０】
ここで図１３を参照すると、２層積層体を形成するための加工ラインの一部分を見ることができる。膜のｅＰＴＦＥ側にロール２５０を介して加熱接着剤ドットを適用するために、別のポリウレタン２４０を入手し、プリンターに充填した。５００ミクロン径のドットを、３９％の被覆面積パーセントで、ｅＰＴＦＥ膜２６０の非マスク領域に適用した。本明細書で用いられる場合、接着剤の「被覆面積パーセント」の用語は、任意の領域中の接着剤の全２次元面積をその領域の面積で除し、１００％を掛けたものを示すことを意図している。伸縮織布材に張力を掛け、剥離紙２１５（マスク）を除去し、伸縮織布テキスタイル２７０を、膜２６０の接着剤側に配置した。テキスタイル２７０上に張力を維持した状態で、得られた積層体２８０をロール（図示せず）に巻き取り、水分硬化させたが、それにはおよそ２日間を要した。
【０１１１】
水分硬化の後、積層体を巻き出し、弛緩させ、それによって、テキスタイルの初期の張力が掛かっていない状態に戻した。六角形パターンは肉眼で視認可能であった。このサンプルは、剥離紙の六角形空隙部に相当する領域での局所的な湾曲を示した。これらの領域の凹面は、積層体のテキスタイル側に向いていた。
【０１１２】
湾曲セクションの幅は、７．３ｍｍ、深さは、０．９ｍｍ、湾曲部の半径は、７．８ｍｍであった。得られた積層体の質量は、１７３ｇ／ｍ2であった。サンプルの水蒸気透過率は、１００４８ｇ／ｍ2／２４時間であった。サンプルは、防液体性および通気性であった。積層体の単位質量あたりの熱抵抗は、０．０９０（ｍ2Ｋ／Ｗ）／（ｋｇ／ｍ2）であった。サンプルの厚さ対単位面積当たり質量比は、０．００５１ｍｍ／（ｇ／ｍ2）であった。
【０１１３】
＜実施例５＞
以下を除いては実施例１に概ね記載した通りに、別の積層体を作製した。テキスタイルは、９３．２ｇ／ｍ2のナイロン織布（サウスカロライナ州，スパータンバーグ，ミリケン製Ｓｔｙｌｅ  １３１９１３）であり、剥離紙の六角形空隙部は、３０ｍｍ幅であり、幅６ｍｍの剥離紙のストリップで分離されており、テキスタイルは、予め伸長はせず、追加の接着剤ドットを、ｅＰＴＦＥのコーティングされた側にも適用し、テキスタイルの第三の層、３７．３ｇ／ｍ2のポリエステルニット（ノースカロライナ州，グレンラーベン，グレンラーベン製Ｓｔｙｌｅ  Ａ１０１２）を、ナイロン織布テキスタイルとは反対側の接着剤へ添付した。
【０１１４】
得られた積層体の質量は、１８０ｇ／ｍ2であった。サンプルの水蒸気透過率は、７０６９ｇ／ｍ2／２４時間であった。サンプルは、防液体性および通気性であった。積層体の単位質量あたりの熱抵抗は、０．０２４（ｍ2Ｋ／Ｗ）／（ｋｇ／ｍ2）であった。サンプルの厚さ対単位面積当たり質量比は、０．００２１ｍｍ／（ｇ／ｍ2）であった。結合領域の曲げ弾性率は、１１．３ＭＰａであった。非結合領域の曲げ弾性率は、２．４０ＭＰａであった。
【０１１５】
＜実施例６＞
１本の４９．０ｇ／ｍ2  ナイロン織布材（サウスカロライナ州，スパータンバーグ，ミリケン製Ｓｔｙｌｅ  １３１９０７）および１枚のｅＰＴＦＥ膜を入手した。ｅＰＴＦＥは、以下の特性を有していた：厚さ＝０．１２６ｍｍ、密度＝０．４０２ｇ／ｃｃ、縦方向のマトリックス引張強度＝２８．５×１０6Ｐａ、横方向のマトリックス引張強度＝１４４．３×１０6Ｐａ、気泡点＝９．５５×１０4Ｐａ。ｅＰＴＦＥ膜を、厚さ２５．４ミクロンのモノリシック熱可塑性ポリウレタンフィルム（マサチューセッツ州，サウスディアフィールド，ディアフィールドウレタン製、パーツ番号ＰＴ１７１０Ｓ）に、１２から１５ｇ／ｍ2の被覆率で適用した通気性ポリウレタン接着剤の連続層を用いて積層した。この通気性ポリウレタン接着剤は、Robert Hennの米国特許第４，５３２，３１６号に記載のように、水分硬化ポリエーテルポリウレタン接着剤であった。
【０１１６】
幅４ｍｍおよび深さ２ｍｍのチャネル３００で分離された１０ｍｍ幅の持ち上がった六角形領域２９０から成るパターン化されたゴムロールを用いて、テキスタイルをグラビアロールへプレスした。そのようなパターン化されたゴムロール３１０の一部分を図１４に示す。ポリウレタン接着剤２４０を入手し、図１５に示すように、ロール２５０を介して加熱接着剤ドットをテキスタイル３２０に適用するために、プリンターに充填した。３３５ミクロン径のドットを、主としてパターン化されたゴムロール３１０の持ち上がった部分に支持された領域において、５３％の被覆面積パーセントでテキスタイル３２０に適用した。ｅＰＴＦＥ／ＰＵフィルム３３０に張力を掛け、フィルムのＰＵ側を、コーティングされたテキスタイルの接着剤側に配置した。ｅＰＴＦＥ／ＰＵフィルム３３０の張力を維持した状態で、得られた積層体３４０をロール（図示せず）に巻き取り、水分硬化させたが、それにはおよそ２日間を要した。
【０１１７】
水分硬化の後、積層体を巻き出し、弛緩させ、それによって、フィルムの初期の張力が掛かっていない状態に戻した。六角形パターンは肉眼で視認可能であった。このサンプルは、パターン化されたゴムロールの持ち上がった六角形領域に相当する領域での局所的な湾曲を示した。これらの領域の凹面は、積層体のフィルム側に向いていた。
【０１１８】
湾曲セクションの幅は、６．７ｍｍ、深さは、２．３ｍｍ、湾曲部の半径は、３．６ｍｍであった。得られた積層体の質量は、２０２ｇ／ｍ2であった。サンプルの水蒸気透過率は、４２４３ｇ／ｍ2／２４時間であった。サンプルは、防液体性および通気性であった。積層体の単位質量あたりの熱抵抗は、０．２０４（ｍ2Ｋ／Ｗ）／（ｋｇ／ｍ2）であった。サンプルの厚さ対単位面積当たり質量比は、０．０１０ｍｍ／（ｇ／ｍ2）であった。
【０１１９】
＜実施例７＞
１本の１３７．７ｇ／ｍ2  ナイロン／エラステイン伸縮織布材（台湾，台北，キアヘルインダストリアル社（Chia Her Industrial Co.）製のＳｔｙｌｅ  Ｑ４４１０）および１本のポリウレタンコーティングされたｅＰＴＦＥを入手した。ｅＰＴＦＥは、以下の特性を有していた：厚さ＝０．０４３ｍｍ、密度＝０．４１ｇ／ｃｃ、縦方向のマトリックス引張強度＝３１×１０6ＭＰａ、横方向のマトリックス引張強度＝９３×１０6ＭＰａ、気泡点＝１．５×１０5ＭＰａ。ポリウレタン（ＰＵ）の適用は、ｅＰＴＦＥ膜をコーティングし、膜の細孔にそれを少なくとも部分的に浸透させ、続いて硬化させることで行った。
【０１２０】
剥離紙２１５は、図１２に示されるハニカム（六角形）パターンを用いてレーザーで切断した。六角形の空隙部２２０を、１０ｍｍの幅で切断し、剥離紙２３０の幅４ｍｍのストリップで分離されるようにした。この剥離紙を、コーティングした膜のｅＰＴＦＥ側に配置し、この剥離紙プラス膜を、グラビアプリンターに供給した。図１７に示される別の選択肢としての実施形態では、適用された接着剤パターン（図１８に符号３１７として概略的に示される）をその上に有するグラビアロール３１５が、接着剤を機能性フィルム層（例：コーティングされた膜）へ転写してもよく、それによって、剥離紙２１５の必要性が排除される。グラビアロール３２５の一部分が図１８に示され、接着剤パターン３１７および非接着剤領域３２７の両方を含有している。
【０１２１】
ここで図１３を参照すると、２層積層体を形成するための加工ラインの一部分を見ることができる。膜のｅＰＴＦＥ側にロール２５０を介して加熱接着剤ドットを適用するために、別のポリウレタン２４０を入手し、プリンターに充填した。３０５ミクロン幅の正方形接着剤ドットを、８３％の被覆面積パーセントで、ｅＰＴＦＥ膜２６０の非マスク領域に適用した。本明細書で用いられる場合、接着剤の「被覆面積パーセント」の用語は、任意の領域中の接着剤の全２次元面積をその領域の面積で除し、１００％を掛けたものを示すことを意図している。伸縮織布材に張力を掛け、剥離紙２１５（マスク）を除去し、伸縮織布テキスタイル２７０を、膜２６０の接着剤側に配置した。テキスタイル２７０上に張力を維持した状態で、得られた積層体２８０をロール（図示せず）に巻き取り、水分硬化させたが、それにはおよそ２日間を要した。
【０１２２】
水分硬化の後、積層体を巻き出し、弛緩させ、それによって、テキスタイルの初期の張力が掛かっていない状態に戻した。六角形パターンは肉眼で視認可能であった。このサンプルは、剥離紙の六角形空隙部に相当する領域での局所的な湾曲を示した。これらの領域の凹面は、積層体のテキスタイル側に向いていた。
【０１２３】
湾曲セクションの幅は、６．３７ｍｍ、深さは、２．５４ｍｍ、湾曲部の半径は、３．２７ｍｍであった。得られた積層体の質量は、１９４．５ｇ／ｍ2であった。サンプルの水蒸気透過率は、４４７０ｇ／ｍ2／２４時間であった。サンプルは、防液体性および通気性であった。サンプルの厚さ対単位面積当たり質量比は、０．０１４ｍｍ／（ｇ／ｍ2）であった。サンプルの２０％歪時伸縮力は、０．２３ポンドであった。加工前の伸縮織布材の２０％歪時伸縮力は、０．７３ポンドであった。
【０１２４】
＜比較例１＞
比較用の先行技術の伸縮材を、以下の方法で組み立て、比較の目的で、記載のようにして試験した。１本の１３７．７ｇ／ｍ2  ナイロン／エラステイン伸縮織布材（台湾，台北，キアヘルインダストリアル社製のＳｔｙｌｅ  Ｑ４４１０）および１本のポリウレタンコーティングされたｅＰＴＦＥを入手した。ｅＰＴＦＥは、以下の特性を有していた：厚さ＝０．０４３ｍｍ、密度＝０．４１ｇ／ｃｃ、縦方向のマトリックス引張強度＝３１×１０6ＭＰａ、横方向のマトリックス引張強度＝９３×１０6ＭＰａ、気泡点＝１．５×１０5ＭＰａ。ポリウレタン（ＰＵ）の適用は、ｅＰＴＦＥ膜をコーティングし、膜の細孔にそれを少なくとも部分的に浸透させ、続いて硬化させることで行った。
【０１２５】
ここで図１３を参照すると、２層積層体を形成するための加工ラインの一部分を見ることができる。膜のｅＰＴＦＥ側にロール２５０を介して加熱接着剤ドットを適用するために、別のポリウレタン２４０を入手し、プリンターに充填した。５００ミクロン径接着剤ドットを、４０％の被覆面積パーセントで、ｅＰＴＦＥ膜２６０に適用した。本明細書で用いられる場合、接着剤の「被覆面積パーセント」の用語は、任意の領域中の接着剤の全２次元面積をその領域の面積で除し、１００％を掛けたものを示すことを意図している。伸縮織布材２７０に張力を掛け、膜２６０の接着剤側に配置した。テキスタイル２７０上に張力を維持した状態で、得られた積層体２８０をロール（図示せず）に巻き取り、水分硬化させたが、それにはおよそ２日間を要した。
【０１２６】
水分硬化の後、積層体を巻き出し、弛緩させ、それによって、テキスタイルの初期の張力が掛かっていない状態に戻した。
【０１２７】
得られた積層体の質量は、１６４．４ｇ／ｍ2であった。サンプルの水蒸気透過率は、１３５４０ｇ／ｍ2／２４時間であった。サンプルは、防液体性および通気性であった。サンプルの厚さ対単位面積当たり質量比は、０．００３５ｍｍ／（ｇ／ｍ2）であった。サンプルの２０％歪時伸縮力は、５．２５ポンドであった。
【０１２８】
＜実施例８＞
１本の４９．０ｇ／ｍ2  ナイロン織布材（サウスカロライナ州，スパータンバーグ，ミリケン製Ｓｔｙｌｅ  １３１９０７）および１本のｅＰＴＦＥ膜を入手した。ｅＰＴＦＥは、以下の特性を有していた：厚さ＝０．０４３ｍｍ、密度＝０．４１ｇ／ｃｃ、縦方向のマトリックス引張強度＝３１×１０6ＭＰａ、横方向のマトリックス引張強度＝９３×１０6ＭＰａ、気泡点＝１．５×１０5ＭＰａ。ｅＰＴＦＥ膜を、厚さ２５．４ミクロンのモノリシック熱可塑性ポリウレタンフィルム（マサチューセッツ州，サウスディアフィールド，ディアフィールドウレタン製、パーツ番号ＰＴ１７１０Ｓ）に、１２から１５ｇ／ｍ2の被覆率で適用した通気性ポリウレタン接着剤の連続層を用いて積層した。この通気性ポリウレタン接着剤は、Robert Hennの米国特許第４，５３２，３１６号に記載のように、水分硬化ポリエーテルポリウレタン接着剤であった。
【０１２９】
剥離紙２１５は、図１２に示されるハニカム（六角形）パターンを用いてレーザーで切断した。六角形の空隙部２２０を、１０ｍｍの幅で切断し、剥離紙２３０の幅４ｍｍのストリップで分離されるようにした。この剥離紙を、織布材上に配置し、この剥離紙プラス織布材を、グラビアプリンターに供給した。図１７に示される別の選択肢としての実施形態では、適用された接着剤パターン（図１８に３１７として概略的に示される）をその上に有するグラビアロール３１５が、接着剤を織布材へ転写してもよく、それによって、剥離紙２１５の必要性が排除される。グラビアロール３２５の一部分が図１８に示され、接着剤パターン３１７および非接着剤領域３２７の両方を含有している。
【０１３０】
ここで図１３を参照すると、２層積層体を形成するための加工ラインの一部分を見ることができる。織布材にロール２５０を介して加熱接着剤ドットを適用するために、別のポリウレタン２４０を入手し、プリンターに充填した。３０５ミクロン幅の正方形接着剤ドットを、８３％の被覆面積パーセントで、織布材３２０の非マスク領域に適用した。本明細書で用いられる場合、接着剤の「被覆面積パーセント」の用語は、任意の領域中の接着剤の全２次元面積をその領域の面積で除し、１００％を掛けたものを示すことを意図している。ｅＰＴＦＥ／ポリウレタンフィルムに張力を掛け、剥離紙２１５（マスク）を除去し、ｅＰＴＦＥ／ポリウレタンフィルム３３０を、織布材３２０の接着剤側に配置した。ｅＰＴＦＥ／ポリウレタンフィルム３３０上に張力を維持した状態で、得られた積層体３４０をロール（図示せず）に巻き取り、水分硬化させたが、それにはおよそ２日間を要した。
【０１３１】
水分硬化の後、積層体を巻き出し、弛緩させ、それによって、フィルムの初期の張力が掛かっていない状態に戻した。六角形パターンは肉眼で視認可能であった。このサンプルは、剥離紙の六角形空隙部に相当する領域での局所的な湾曲を示した。これらの領域の凹面は、積層体のフィルム側に向いていた。
【０１３２】
湾曲セクションの幅は、６．０７ｍｍ、深さは、２．８８ｍｍ、湾曲部の半径は、３．０４ｍｍであった。得られた積層体の質量は、２４７ｇ／ｍ2であった。サンプルの水蒸気透過率は、３２５５ｇ／ｍ2／２４時間であった。サンプルは、防液体性および通気性であった。サンプルの厚さ対単位面積当たり質量比は、０．０１３ｍｍ／（ｇ／ｍ2）であった。サンプルの２０％歪時伸縮力は、０．７７ポンドであった。加工前のｅＰＴＦＥ／ポリウレタンフィルムの２０％歪時伸縮力は、６．６３ポンドであった。
【０１３３】
＜比較例２＞
比較用の先行技術の伸縮材を、以下の方法で組み立て、比較の目的で、記載のようにして試験した。１本の４９．０ｇ／ｍ2  ナイロン織布材（サウスカロライナ州，スパータンバーグ，ミリケン製Ｓｔｙｌｅ  １３１９０７）および１本のｅＰＴＦＥ膜を入手した。ｅＰＴＦＥは、以下の特性を有していた：厚さ＝０．０４３ｍｍ、密度＝０．４１ｇ／ｃｃ、縦方向のマトリックス引張強度＝３１×１０6ＭＰａ、横方向のマトリックス引張強度＝９３×１０6ＭＰａ、気泡点＝１．５×１０5ＭＰａ。ｅＰＴＦＥ膜を、厚さ２５．４ミクロンのモノリシック熱可塑性ポリウレタンフィルム（マサチューセッツ州，サウスディアフィールド，ディアフィールドウレタン製、パーツ番号ＰＴ１７１０Ｓ）に、１２から１５ｇ／ｍ2の被覆率で適用した通気性ポリウレタン接着剤の連続層を用いて積層した。この通気性ポリウレタン接着剤は、Robert Hennの米国特許第４，５３２，３１６号に記載のように、水分硬化ポリエーテルポリウレタン接着剤であった。
【０１３４】
ここで図１３を参照すると、２層積層体を形成するための加工ラインの一部分を見ることができる。織布材にロール２５０を介して加熱接着剤ドットを適用するために、別のポリウレタン２４０を入手し、プリンターに充填した。３９０ミクロン幅の正方形接着剤ドットを、１５．５％の被覆面積パーセントで、織布材３２０の非マスク領域に適用した。本明細書で用いられる場合、接着剤の「被覆面積パーセント」の用語は、任意の領域中の接着剤の全２次元面積をその領域の面積で除し、１００％を掛けたものを示すことを意図している。ｅＰＴＦＥ／ポリウレタンフィルム３３０に張力を掛け、織布材３２０の接着剤側に配置した。ｅＰＴＦＥ／ポリウレタンフィルム３３０上に張力を維持した状態で、得られた積層体３４０をロール（図示せず）に巻き取り、水分硬化させたが、それにはおよそ２日間を要した。
【０１３５】
水分硬化の後、積層体を巻き出し、弛緩させ、それによって、フィルムの初期の張力が掛かっていない状態に戻した。
【０１３６】
得られた積層体の質量は、１４９．２ｇ／ｍ2であった。サンプルの水蒸気透過率は、６７８４ｇ／ｍ2／２４時間であった。サンプルは、防液体性および通気性であった。サンプルの厚さ対単位面積当たり質量比は、０．００３６ｍｍ／（ｇ／ｍ2）であった。サンプルの２０％歪時伸縮力は、６．３９ポンドであった。
【０１３７】
＜実施例９＞
１本の７９．４ｇ／ｍ2  ポリエステルニット材（台湾，台北，タートンテキスタイル社（Tah Tong Textile Co.）製Ｓｔｙｌｅ  ＭＴ‐Ｏ５０）および１本のポリウレタンコーティングされたｅＰＴＦＥを入手した。ｅＰＴＦＥは、以下の特性を有していた：厚さ＝０．０４３ｍｍ、密度＝０．４１ｇ／ｃｃ、縦方向のマトリックス引張強度＝３１×１０6ＭＰａ、横方向のマトリックス引張強度＝９３×１０6ＭＰａ、気泡点＝１．５×１０5ＭＰａ。ポリウレタン（ＰＵ）の適用は、ｅＰＴＦＥ膜をコーティングし、膜の細孔にそれを少なくとも部分的に浸透させ、続いて硬化させることで行った。
【０１３８】
剥離紙４１０は、図１９に示されるパターンを用いてレーザーで切断した。空隙部４２０の寸法は、幅３ｍｍ、長さ２７ｍｍであり、剥離紙４１０の幅５ｍｍのストリップで分離されるようにした。この剥離紙４１０を、コーティングされた膜のｅＰＴＦＥ側に配置し、この剥離紙プラス膜を、グラビアプリンターに供給した。
【０１３９】
図１３を概略的に参照すると、剥離紙２１５を、空隙部４２０の長い方の辺が縦方向に合わせられた剥離紙４１０に置き換えた以外は、２層積層体を形成するための加工ラインの一部分を見ることができる。膜のｅＰＴＦＥ側にロール２５０を介して加熱接着剤ドットを適用するために、別のポリウレタン２４０を入手し、プリンターに充填した。接着剤を、ｅＰＴＦＥ膜２６０の非マスク領域に適用した。剥離紙４１０（マスク）を除去し、ニット材２７０を、膜２６０の接着剤側に配置した。ニット２７０上に張力を維持した状態で、得られた積層体２８０をロール（図示せず）に巻き取り、水分硬化させたが、それにはおよそ２日間を要した。
【０１４０】
水分硬化の後、積層体を巻き出し、弛緩させ、それによって、テキスタイルの初期の張力が掛かっていない状態に戻した。この張力の低下により、ニットは、クロスウェブ方向、すなわち、テキスタイルの平面内のニットテキスタイルの編み段に対して直角の方向に伸長し、その結果、ニットは、剥離紙の空隙部に相当しない領域で曲がり、折り畳まれた。
【０１４１】
得られた積層体の質量は、２９８ｇ／ｍ2であった。サンプルの厚さ対単位面積当たり質量比は、０．００７７ｍｍ／（ｇ／ｍ2）であった。サンプルの水蒸気透過率は、６４８０ｇ／ｍ2／２４時間であった。サンプルは、防液体性および通気性であった。
【０１４２】
本出願の発明を、一般的に、および具体的実施形態に関しての両方で、上記に記載した。本発明は、以下で示す請求項の列挙を除いて、それ以外で限定されるものではない。
【図１】
2015512347.tif 000004
【図２】
2015512347.tif 000005
【図３】
2015512347.tif 000006
【図４】
2015512347.tif 000007
【図５】
2015512347.tif 000008
【図６】
2015512347.tif 000009
【図７】
2015512347.tif 000010
【図８】
2015512347.tif 000011
【図９】
2015512347.tif 000012
【図１０】
2015512347.tif 000013
【図１１】
2015512347.tif 000014
【図１２】
2015512347.tif 000015
【図１３】
2015512347.tif 000016
【図１４】
2015512347.tif 000017
【図１５】
2015512347.tif 000018
【図１６】
2015512347.tif 000019
【図１７】
2015512347.tif 000020
【図１８】
2015512347.tif 000021
【図１９】
2015512347.tif 000022
【図２０】
2015512347.tif 000023
【図２１】
2015512347.tif 000024
【図２２】
2015512347.tif 000025
【図２３】
2015512347.tif 000026
【図２４】
2015512347.tif 000027
【図２５】
2015512347.tif 000028
【国際調査報告】
2015512347.tif 000029
2015512347.tif 000030
2015512347.tif 000031